(57)【特許請求の範囲】
【請求項１】
離型基材と、前記離型基材上に隣接して配置された機能層とを含む非水系二次電池用積層体であって、
前記機能層が有機粒子および結着材を含み、
前記有機粒子が、コア部と、前記コア部の外表面を部分的に覆うシェル部とを備えるコアシェル構造を有しており、
前記コア部が、電解液膨潤度が５倍以上３０倍以下の重合体からなり、
前記シェル部が、電解液膨潤度が１倍超４倍以下の重合体からなり、
前記離型基材の水に対する接触角が７０°以上であることを特徴とする、非水系二次電池用積層体。
【請求項２】
前記コア部の重合体のガラス転移温度が、０℃以上１５０℃以下であり、
前記シェル部の重合体のガラス転移温度が、５０℃以上２００℃以下である、請求項１に記載の非水系二次電池用積層体。
【請求項３】
前記結着材のガラス転移温度が−５０℃以上２５℃以下である、請求項１または２に記載の非水系二次電池用積層体。
【請求項４】
非水系二次電池用基材上に機能層を備える非水系二次電池部材の製造方法であって、
離型基材と、前記離型基材上に隣接して配置された前記機能層とを含む非水系二次電池用積層体を、前記機能層が前記非水系二次電池用基材と隣接するように配置し、前記機能層を前記非水系二次電池用基材に接着させる工程と、
前記離型基材を前記機能層から剥離する工程と、を含み、
前記機能層が有機粒子および結着材を含み、
前記有機粒子が、コア部と、前記コア部の外表面を部分的に覆うシェル部とを備えるコアシェル構造を有しており、
前記コア部が、電解液膨潤度が５倍以上３０倍以下の重合体からなり、
前記シェル部が、電解液膨潤度が１倍超４倍以下の重合体からなり、
前記離型基材の水に対する接触角が７０°以上であることを特徴とする、方法。
【発明の詳細な説明】
【技術分野】
【０００１】
本発明は、非水系二次電池用積層体および非水系二次電池部材の製造方法に関するものであり、より詳細には、離型基材上に機能層を設けてなる非水系二次電池用積層体、および非水系二次電池用積層体から非水系二次電池用基材上に機能層を転写させて、非水系二次電池部材を製造する方法に関するものである。
【背景技術】
【０００２】
リチウムイオン二次電池などの非水系二次電池（以下、「二次電池」と略記する場合がある）は、小型で軽量、且つエネルギー密度が高く、更に繰り返し充放電が可能という特性があり、幅広い用途に使用されている。そして二次電池は、一般に、正極、負極、および、正極と負極とを隔離して正極と負極との間の短絡を防ぐセパレータなどの非水系二次電池部材を備えている。【０００３】
ここで、近年、二次電池においては、耐熱性や強度の向上を目的とした多孔膜層や、二次電池部材間の接着性の向上を目的とした接着層などの機能層を、結着材成分と、水などの分散媒とを含有するスラリー状の非水系二次電池機能層用組成物（以下「機能層用組成物」と略記する場合がある）を用いて、非水系二次電池用基材の上に形成してなる二次電池部材が使用されている。
具体的には、集電体上に電極合材層を設けてなる電極基材の上に更に機能層を形成してなる電極や、セパレータ基材上に機能層を形成してなるセパレータが二次電池部材として使用されている（例えば特許文献１、２参照）。【０００４】
そして、特許文献１では、電極基材上またはセパレータ基材上に形成される多孔膜層であって、ビニル単量体成分を重合してなる重合体で構成されるコア層と、親水性官能基含有単量体成分を重合してなる重合体で構成されるシェル層とでなる異相構造を有するポリマー粒子よりなる結着材と、非導電性粒子とを含む多孔膜層が、強度に優れると共に、リチウムイオン二次電池内において高度なリチウムイオン拡散性を発揮するとの報告がされている。
また特許文献２では、セパレータ基材の上に、非導電性粒子および結着材を含有する多孔膜の層を形成するとともに、この多孔膜層上に、所定のガラス転移温度を有する粒子状重合体を含有する接着剤層を更に設けてなるセパレータが、電極との良好な接着性を有し、そして、二次電池に優れた高温サイクル特性およびレート特性を発揮させるとの報告がされている。
【先行技術文献】
【特許文献】
【０００５】
【特許文献１】国際公開第２０１１／０４０４７４号
【特許文献２】国際公開第２０１３／１５１１４４号
【発明の概要】
【発明が解決しようとする課題】
【０００６】
一方、従来から、二次電池用基材上に機能層を設けて二次電池部材を製造する方法として、機能層を一旦離型基材上に設けて非水系二次電池用積層体とし、当該二次電池用積層体を二次電池用基材に貼り合わせるなどして、機能層を二次電池用基材上に転写する手法が使用されている。そしてこのような方法においては、離型基材上の機能層を、その一部が離型基材上に可能な限り残存しないように二次電池用基材上に好適に転写させつつ、転写後の機能層に優れた性能を発揮させることが求められる。【０００７】
ここで、上記従来技術の機能層を一旦離型基材上に設け、その後機能層を二次電池用基材上に転写した場合、機能層の転写性および当該機能層の電解液中での接着性の双方を同時に確保することが困難であった。またこの場合、二次電池に十分に優れた電気的特性（例えば、高温サイクル特性および低温出力特性）を発揮させることができなかった。
特に、上記従来技術の機能層に含まれるポリマー粒子や粒子状重合体等の結着材成分は、乾燥状態での接着性に比して電解液中での接着性に劣る。そのため、当該従来技術の機能層の電解液中での接着性を確保するため、結着材成分の量を増加させると、離型基材への接着性が過度に増大することにより機能層の転写性が損なわれ、結果として機能層に優れた性能を発揮させることができないという問題があった。
したがって、上記従来の技術には、機能層を一旦離型基材上に設け二次電池用積層体とし、当該二次電池用積層体を用いて二次電池用基材上に機能層を形成する際に、機能層の転写性および電解液中での接着性の双方をバランスよく確保し、そして、二次電池の電気的特性を向上させるという点において改善の余地があった。【０００８】
そこで、本発明は、優れた転写性を有し、かつ非水系二次電池中で高い機能を発現し得る機能層を備える非水系二次電池用積層体を提供することを目的とする。
また、本発明は、非水系二次電池に優れた電気的特性を発揮させ得る非水系二次電池部材を、非水系二次電池用積層体を用いて製造する方法を提供することを目的とする。
【課題を解決するための手段】
【０００９】
本発明者は、上記課題を解決することを目的として鋭意検討を行った。そして、本発明者は、それぞれ特定の電解液膨潤度を有するコア部とシェル部とを備える特定のコアシェル構造を有する有機粒子および結着材を含有する機能層を、水に対する接触角が特定の値以上である離型基材上に設けてなる二次電池用積層体を用いれば、当該機能層が高い転写性を備え、そして転写後の機能層が電解液中での接着性に優れ、加えて二次電池に優れた電気的特性を発揮させることができることを見出し、本発明を完成させた。【００１０】
即ち、この発明は、上記課題を有利に解決することを目的とするものであり、本発明の非水系二次電池用積層体は、離型基材と、前記離型基材上に隣接して配置された機能層とを含む非水系二次電池用積層体であって、前記機能層が有機粒子および結着材を含み、前記有機粒子が、コア部と、前記コア部の外表面を部分的に覆うシェル部とを備えるコアシェル構造を有しており、前記コア部が、電解液膨潤度が５倍以上３０倍以下の重合体からなり、前記シェル部が、電解液膨潤度が１倍超４倍以下の重合体からなり、前記離型基材の水に対する接触角が７０°以上であることを特徴とする。このように、特定の電解液膨潤度を有するコア部およびシェル部を備える特定のコアシェル構造を有する有機粒子と、結着材とを含有する機能層を、水に対する接触角が特定の値以上である離型基材上に備える二次電池用積層体を用いれば、高性能な機能層を、非水系二次電池用基材上に好適に転写することができる。
ここで、本発明において、有機粒子のコア部およびシェル部の重合体の「電解液膨潤度」、並びに離型基材の「水に対する接触角」は、本明細書の実施例に記載の測定方法を用いて測定することができる。【００１１】
そして、本発明の非水系二次電池用積層体は、前記コア部の重合体のガラス転移温度が、０℃以上１５０℃以下であり、前記シェル部の重合体のガラス転移温度が、５０℃以上２００℃以下であることが好ましい。コア部およびシェル部の重合体のガラス転移温度がそれぞれ上述の範囲内であれば、機能層の電解液中での接着性、並びに二次電池の高温サイクル特性および低温出力特性を更に向上させることができるからである。
ここで、本発明において、有機粒子のコア部およびシェル部の「ガラス転移温度」は、本明細書の実施例に記載の測定方法を用いて測定することができる。【００１２】
更に、本発明の非水系二次電池用積層体は、前記結着材のガラス転移温度が−５０℃以上２５℃以下であることが好ましい。結着材のガラス転移温度が上述の範囲内であれば、機能層の転写性および二次電池の低温出力特性を更に向上させることができるからである。
ここで、本発明において、結着材の「ガラス転移温度」は、本明細書の実施例に記載の測定方法を用いて測定することができる。【００１３】
また、この発明は、上記課題を有利に解決することを目的とするものであり、本発明の非水系二次電池部材の製造方法は、非水系二次電池用基材上に機能層を備える非水系二次電池部材を製造する方法であって、離型基材と、前記離型基材上に隣接して配置された前記機能層とを含む非水系二次電池用積層体を、前記機能層が前記非水系二次電池用基材と隣接するように配置し、前記機能層を前記非水系二次電池用基材に接着させる工程と、前記離型基材を前記機能層から剥離する工程と、を含み、前記機能層が有機粒子および結着材を含み、前記有機粒子が、コア部と、前記コア部の外表面を部分的に覆うシェル部とを備えるコアシェル構造を有しており、前記コア部が、電解液膨潤度が５倍以上３０倍以下の重合体からなり、前記シェル部が、電解液膨潤度が１倍超４倍以下の重合体からなり、前記離型基材の水に対する接触角が７０°以上であることを特徴とする。このように、特定の電解液膨潤度を有するコア部およびシェル部を備える特定のコアシェル構造を有する有機粒子と、結着材とを含有する機能層を、水に対する接触角が特定の値以上である離型基材上に備える二次電池用積層体を用いれば、二次電池に優れた電気的特性を発揮させることが可能な二次電池部材を製造することができる。
【発明の効果】
【００１４】
本発明によれば、優れた転写性を有し、かつ非水系二次電池中で高い機能を発現し得る機能層を備える非水系二次電池用積層体を提供することができる。
また、本発明によれば、非水系二次電池に優れた電気的特性を発揮させ得る非水系二次電池部材を、非水系二次電池用積層体を用いて製造する方法を提供することができる。
【図面の簡単な説明】
【００１５】
【図１】本発明の非水系二次電池用積層体の機能層に含有される有機粒子の一例の構造を模式的に示す断面図である。
【発明を実施するための形態】
【００１６】
以下、本発明の実施形態について詳細に説明する。
ここで、本発明の非水系二次電池用積層体は、機能層を非水系電池用基材上に転写させ、機能層を備える非水系二次電池部材を製造する用途に用いられるものである。また、本発明の非水系二次電池部材の製造方法は、非水系二次電池用積層体を用いて、機能層と非水系二次電池用基材とを備える非水系二次電池部材を製造する方法である。
なお、機能層は、セパレータや電極等の二次電池部材の耐熱性および強度を向上させるための多孔膜層であってもよいし、二次電池部材同士を接着させるための接着層であってもよいし、多孔膜層と接着層との双方の機能を発揮する層であってもよい。
【００１７】
（非水系二次電池用積層体）
非水系二次電池用積層体は、離型基材、および当該離型基材に接するように配置され、少なくとも有機粒子および結着材を含む機能層を備える。そして離型基材の水に対する接触角が特定の値以上であり、機能層中で有機粒子と結着材が併用されており、そして有機粒子が特定のコアシェル構造を有する。
本発明の非水系二次電池用積層体を用いれば、機能層を好適に二次電池用基材上に転写することができ、当該転写後の機能層は、電解液中での接着性に優れる上、二次電池に優れた電気的特性を発揮させることができる。加えて、本発明の非水系二次電池用積層体を用いれば、機能層用組成物を塗布するための装置を有さない場合でも、機能層を備える二次電池部材の製造が可能である。また、本発明の非水系二次電池用積層体を用いれば、機能層用組成物の塗布が困難な二次電池基材（例えば孔径が大きい不織布）上にも容易に機能層を設けることが可能となる。
【００１８】
＜機能層＞
二次電池用積層体を構成する機能層は、上述のように有機粒子および結着材を含み、任意に非導電性粒子（有機粒子および結着材に該当するものを除く）、その他の成分を含み得る。そして機能層は、二次電池用基材上へと転写され、セパレータや電極などの二次電池部材を構成する。
【００１９】
＜＜有機粒子＞＞
有機粒子は、接着層として機能する機能層においては、電解液中で二次電池部材同士、例えばセパレータと電極とを強固に接着させる接着剤としての機能を担う。また、有機粒子は、多孔膜層として機能する機能層においては、電解液中で非導電性粒子同士を強固に結着させる結着材としての機能を担う。そして、有機粒子は、コア部と、コア部の外表面を部分的に覆うシェル部とを備えるコアシェル構造を有しており、コア部は、電解液膨潤度が５倍以上３０倍以下の重合体からなり、且つ、シェル部は、電解液膨潤度が１倍超４倍以下の重合体からなることを特徴とする。
【００２０】
ここで、上記構造および性状を有する有機粒子は、電解液中において優れた接着性を発揮し、機能層を備える非水系二次電池の電気的特性を良好に向上させることができる。更に、電極基材やセパレータ基材上に機能層を形成してなる二次電池部材（電極、セパレータ）は、巻き重ねられた状態で保存および運搬されることがあるが、上記機能層が形成された二次電池用基材は、巻き重ねられた場合でもブロッキング（機能層を介した二次電池部材同士の膠着）を生じ難く、ハンドリング性に優れている。
【００２１】
なお、上記有機粒子を使用することで上述したような優れた効果が得られる理由は、明らかではないが、以下の通りであると推察される。
即ち、有機粒子のシェル部を構成する重合体は、電解液に対して膨潤する。このとき、例えば膨潤したシェル部の重合体が有する官能基が活性化して二次電池用基材（例えば、機能層が接するセパレータ基材、電極基材等）や非導電性粒子の表面と化学的または電気的な相互作用を生じるなどの要因により、シェル部は電解液中で二次電池部材や非導電性粒子と強固に接着できる。そのため、有機粒子を含む機能層により二次電池部材同士（例えば、セパレータと電極）を電解液中において強力に接着したり、非導電性粒子同士を電解液中において強力に接着して機能層の強度および耐熱性を高めたりすることが可能となっているものと推察される。
また、有機粒子を含む機能層を接着層として使用した場合、上述したように電解液中においてセパレータと電極とを強力に接着することができるので、当該機能層を備える二次電池では、機能層を介して接着された二次電池部材間（例えば、セパレータと電極との間）に空隙を生じ難い。そのため、有機粒子を含む機能層を使用した二次電池では、二次電池内において正極と負極との距離が大きくなり難く、二次電池の内部抵抗を小さくできると共に、電極における電気化学反応の反応場が不均一になり難い。更に、当該二次電池では、充放電を繰り返してもセパレータと電極との間に空隙ができ難く、電池容量が低下しにくい。これにより、優れた耐膨らみ性や高温サイクル特性などを実現できるものと推察される。
更に、有機粒子のコア部を構成する重合体は、電解液に対して大きく膨潤する。そして、重合体は、電解液に大きく膨潤した状態では、重合体の分子間の隙間が大きくなり、その分子間をイオンが通り易くなる。また、有機粒子のコア部の重合体は、シェル部によって完全に覆われてはいない。そのため、電解液中においてイオンがコア部を通りやすくなるので、有機粒子は高いイオン拡散性を発現できる。従って、上記有機粒子を使用すれば、機能層による抵抗の上昇を抑制し、低温出力特性などの電気的特性の低下を抑制することも可能である。
また、シェル部を構成する重合体は、電解液に膨潤していない状態においては、通常、接着性を有さず、電解液に膨潤することにより始めて接着性を発現する。そのため、有機粒子は、電解液に膨潤していない状態において、通常、接着性を発現しない。このため、その有機粒子を含む機能層は、電解液に膨潤していない状態では、通常、大きな接着性を発現せず、その機能層が形成されたセパレータ基材等の基材は、重ねてもブロッキングを生じ難いものと推察される。なお、有機粒子は、電解液に膨潤しない限りは接着性を全く発揮しないというものではなく、電解液に膨潤していない状態であっても、例えば一定温度以上（例えば５０℃以上）に加熱されることにより、接着性を発現し得る。
【００２２】
［有機粒子の構造］
ここで、有機粒子は、コア部と、コア部の外表面を覆うシェル部とを備えるコアシェル構造を有している。また、シェル部は、コア部の外表面を部分的に覆っている。即ち、有機粒子のシェル部は、コア部の外表面を覆っているが、コア部の外表面の全体を覆ってはいない。外観上、コア部の外表面がシェル部によって完全に覆われているように見える場合であっても、シェル部の内外を連通する孔が形成されていれば、そのシェル部はコア部の外表面を部分的に覆うシェル部である。したがって、例えば、シェル部の外表面（即ち、有機粒子の周面）からコア部の外表面まで連通する細孔を有するシェル部を備える有機粒子は、上記有機粒子に含まれる。
【００２３】
具体的には、有機粒子の一例の断面構造を図１に示すように、有機粒子１００は、コア部１１０およびシェル部１２０を備えるコアシェル構造を有する。ここで、コア部１１０は、この有機粒子１００においてシェル部１２０よりも内側にある部分である。また、シェル部１２０は、コア部１１０の外表面１１０Ｓを覆う部分であり、通常は有機粒子１００において最も外側にある部分である。そして、シェル部１２０は、コア部１１０の外表面１１０Ｓの全体を覆っているのではなく、コア部１１０の外表面１１０Ｓを部分的に覆っている。
【００２４】
ここで、有機粒子では、コア部の外表面がシェル部によって覆われる平均割合（被覆率）は、好ましくは１０％以上、より好ましくは２０％以上、更に好ましくは３０％以上であり、好ましくは９５％以下、より好ましくは９０％以下、更に好ましくは７０％以下である。被覆率を前記範囲の下限値以上とすることにより、電解液中での有機粒子の接着性を高め、二次電池の高温サイクル特性を更に向上させることができる。くわえて機能層のブロッキングを抑制することができる。また、被覆率を前記範囲の上限値以下とすることにより、機能層のイオン拡散性が高まり、二次電池の低温出力特性を更に向上させることができる。
【００２５】
なお、コア部の外表面がシェル部によって覆われる平均割合は、有機粒子の断面構造の観察結果から測定しうる。具体的には、以下に説明する方法により測定しうる。
まず、有機粒子を常温硬化性のエポキシ樹脂中に十分に分散させた後、包埋し、有機粒子を含有するブロック片を作製する。次に、ブロック片を、ダイヤモンド刃を備えたミクロトームで厚さ８０ｎｍ〜２００ｎｍの薄片状に切り出して、測定用試料を作製する。その後、必要に応じて、例えば四酸化ルテニウムまたは四酸化オスミウムを用いて測定用試料に染色処理を施す。
次に、この測定用試料を、透過型電子顕微鏡（ＴＥＭ）にセットして、有機粒子の断面構造を写真撮影する。電子顕微鏡の倍率は、有機粒子１個の断面が視野に入る倍率が好ましく、具体的には１０，０００倍程度が好ましい。
撮影された有機粒子の断面構造において、コア部の外表面に相当する周の長さＤ１、および、コア部の外表面とシェル部とが当接する部分の長さＤ２を測定する。そして、測定された長さＤ１および長さＤ２を用いて、下記の式（１）により、その有機粒子のコア部の外表面がシェル部によって覆われる割合Ｒｃを算出する。
被覆割合Ｒｃ（％）＝（Ｄ２／Ｄ１）×１００  ・・・（１）
前記の被覆割合Ｒｃを、２０個以上の有機粒子について測定し、その平均値を計算して、コア部の外表面がシェル部によって覆われる平均割合（被覆率）とする。
ここで、前記の被覆割合Ｒｃは、断面構造からマニュアルで計算することもできるが、市販の画像解析ソフトを用いて計算することもできる。市販の画像解析ソフトとして、例えば「ＡｎａｌｙＳＩＳ  Ｐｒｏ」（オリンパス株式会社製）を用いることができる。
【００２６】
また、有機粒子の体積平均粒子径Ｄ５０は、好ましくは０．１μｍ以上、より好ましくは０．２μｍ以上であり、好ましくは１μｍ以下、より好ましくは０．８μｍ以下である。有機粒子の体積平均粒子径Ｄ５０を前記範囲の下限値以上にすることにより、機能層の内部抵抗の上昇を抑制し、二次電池の低温出力特性を更に向上させることができる。また、有機粒子の体積平均粒子径Ｄ５０を前記範囲の上限値以下にすることにより、電解液中での有機粒子の接着性を高め、高温サイクル特性を更に向上させることができる。
なお、有機粒子の体積平均粒子径Ｄ５０は、固形分濃度１５質量％に調整した水分散溶液の、レーザー回折式粒子径分布測定装置を用いて湿式測定された粒子径分布において、小径側から計算した累積体積が５０％となる粒子径として求めうる。
【００２７】
なお、有機粒子は、所期の効果を著しく損なわない限り、上述したコア部およびシェル部以外に任意の構成要素を備えていてもよい。具体的には、例えば、有機粒子は、コア部の内部に、コア部とは別の重合体で形成された部分を有していてもよい。具体例を挙げると、有機粒子をシード重合法で製造する場合に用いたシード粒子が、コア部の内部に残留していてもよい。ただし、所期の効果を顕著に発揮する観点からは、有機粒子はコア部およびシェル部のみを備えることが好ましい。
【００２８】
−コア部−
有機粒子のコア部は、電解液に対して所定の膨潤度を有する重合体からなる。具体的には、コア部の重合体の電解液膨潤度は、５倍以上であることが必要であり、６倍以上であることが好ましく、７倍以上であることがより好ましく、また、３０倍以下であることが必要であり、２５倍以下であることが好ましく、２０倍以下であることがより好ましく、１５倍以下であることが更に好ましい。コア部の重合体の電解液膨潤度を前記範囲の下限値以上にすることにより、機能層のイオン拡散性を高め、二次電池の低温出力特性などの電気的特性を向上させることができる。また、コア部の重合体の電解液膨潤度を前記範囲の上限値以下にすることにより、電解液中での有機粒子の接着性を高め、二次電池の高温サイクル特性を向上させることができる。加えてコア部の電解液中への溶出を十分に抑制することができる。更に、機能層が膜化することに起因するイオン伝導の阻害が抑制され、二次電池の低温出力特性を確保することができる。
【００２９】
ここで、コア部の重合体の電解液膨潤度を測定するために用いる電解液としては、エチレンカーボネート（ＥＣ）と、ジエチルカーボネート（ＤＥＣ）と、ビニレンカーボネート（ＶＣ）との混合溶媒（体積混合比：ＥＣ／ＤＥＣ／ＶＣ＝６８．５／３０／１．５、ＳＰ値１２．７（ｃａｌ／ｃｍ3）1/2）に、支持電解質としてＬｉＰＦ6を１ｍｏｌ／Ｌの濃度で溶かしたものを用いる。
【００３０】
そして、コア部の重合体の電解液膨潤度は、具体的には、下記のようにして測定することができる。
まず、有機粒子のコア部の重合体を用意する。例えば、有機粒子の調製においてコア部を形成するために行うのと同様の工程を行うことにより得られた重合体を用意する。その後、用意した重合体によりフィルムを作製する。例えば重合体が固体であれば、温度２５℃、４８時間の条件で重合体を乾燥した後、その重合体をフィルム状に成形して、厚み０．５ｍｍのフィルムを作製する。また、例えば、重合体がラテックス等の溶液または分散液である場合は、その溶液または分散液を、ポリテトラフルオロエチレン製のシャーレに入れ、温度２５℃、４８時間の条件で乾燥して、厚み０．５ｍｍのフィルムを作製する。
次に、上記のようにして作製したフィルムを１ｃｍ角に裁断して、試験片を得る。この試験片の重量を測定し、Ｗ０とする。また、この試験片を上記電解液に温度６０℃で７２時間浸漬し、その試験片を電解液から取り出す。取り出した試験片の表面の電解液を拭き取り、浸漬後の試験片の重量Ｗ１を測定する。
そして、これらの重量Ｗ０およびＷ１を用いて、膨潤度Ｓ（倍）を、Ｓ＝Ｗ１／Ｗ０にて計算する。
【００３１】
なお、コア部の重合体の電解液膨潤度を調整する方法としては、例えば、電解液のＳＰ値を考慮して、当該コア部の重合体を製造するための単量体の種類および量を適切に選択することが挙げられる。一般に、重合体のＳＰ値が電解液のＳＰ値に近い場合、その重合体はその電解液に膨潤しやすい傾向がある。他方、重合体のＳＰ値が電解液のＳＰ値から離れていると、その重合体はその電解液に膨潤し難い傾向がある。
【００３２】
ここでＳＰ値とは、溶解度パラメーターのことを意味する。
そして、ＳＰ値は、Ｈａｎｓｅｎ Ｓｏｌｕｂｉｌｉｔｙ Ｐａｒａｍｅｔｅｒｓ Ａ Ｕｓｅｒ’ｓ Ｈａｎｄｂｏｏｋ，２ｎｄＥｄ（ＣＲＣＰｒｅｓｓ）で紹介される方法を用いて算出することができる。
また、有機化合物のＳＰ値は、その有機化合物の分子構造から推算することも可能である。具体的には、ＳＭＩＬＥの式からＳＰ値を計算できるシミュレーションソフトウェア（例えば「ＨＳＰｉＰ」（ｈｔｔｐ＝／／ｗｗｗ．ｈａｎｓｅｎ−ｓｏｌｕｂｉｌｉｔｙ．ｃｏｍ））を用いて計算しうる。このシミュレーションソフトウェアでは、Ｈａｎｓｅｎ ＳＯＬＵＢＩＬＩＴＹ ＰＡＲＡＭＥＴＥＲＳ Ａ Ｕｓｅｒ’ｓ Ｈａｎｄｂｏｏｋ ＳｅｃｏｎｄＥｄｉｔｉｏｎ、Ｃｈａｒｌｅｓ Ｍ．Ｈａｎｓｅｎに記載の理論に基づき、ＳＰ値が求められている。
【００３３】
コア部の重合体を調製するために用いる単量体としては、その重合体の電解液膨潤度が前記範囲となるものを適宜選択して用いうる。そのような単量体としては、例えば、塩化ビニル、塩化ビニリデン等の塩化ビニル系単量体；酢酸ビニル等の酢酸ビニル系単量体；スチレン、α−メチルスチレン、スチレンスルホン酸、ブトキシスチレン、ビニルナフタレン等の芳香族ビニル単量体；ビニルアミン等のビニルアミン系単量体；Ｎ−ビニルホルムアミド、Ｎ−ビニルアセトアミド等のビニルアミド系単量体；カルボン酸基を有する単量体、スルホン酸基を有する単量体、リン酸基を有する単量体、水酸基を有する単量体等の酸基含有単量体；メタクリル酸２−ヒドロキシエチル等の（メタ）アクリル酸誘導体；アクリル酸メチル、アクリル酸エチル、メタクリル酸メチル、メタクリル酸エチル、２−エチルヘキシルアクリレート等の（メタ）アクリル酸エステル単量体；アクリルアミド、メタクリルアミド等の（メタ）アクリルアミド単量体；アクリロニトリル、メタクリロニトリル等の（メタ）アクリロニトリル単量体；２−（パーフルオロヘキシル）エチルメタクリレート、２−（パーフルオロブチル）エチルアクリレート等のフッ素含有（メタ）アクリレート単量体；マレイミド；フェニルマレイミド等のマレイミド誘導体；１，３−ブタジエン、イソプレン等のジエン系単量体；などが挙げられる。また、これらは、１種類を単独で用いてもよく、２種類以上を任意の比率で組み合わせて用いてもよい。
なお、本明細書において「（メタ）アクリル」とは、アクリルおよび／またはメタクリルを意味し、「（メタ）アクリロ」は、アクリロおよび／またはメタクリロを意味する。
【００３４】
前記の単量体の中でも、コア部の重合体の調製に用いられる単量体としては、（メタ）アクリル酸エステル単量体、（メタ）アクリロニトリル単量体を用いることが好ましく、（メタ）アクリル酸エステル単量体を用いることがより好ましい。即ち、コア部の重合体は、（メタ）アクリル酸エステル単量体単位または（メタ）アクリロニトリル単量体単位を含むことが好ましく、（メタ）アクリル酸エステル単量体単位を含むことがより好ましく、メタクリル酸メチル由来の単量体単位を含むことが特に好ましい。これにより、重合体の膨潤度の制御が容易になると共に、有機粒子を用いた機能層のイオン拡散性を一層高めることができる。
なお、本発明において「単量体単位を含む」とは、「その単量体を用いて得た重合体中に単量体由来の構造単位が含まれている」ことを意味する。
【００３５】
また、コア部の重合体における（メタ）アクリル酸エステル単量体単位の割合は、好ましくは５０質量％以上、より好ましくは６０質量％以上、更に好ましくは８０質量％以上であり、好ましくは９８質量％以下、より好ましくは９７質量％以下、更に好ましくは９５質量％以下である。（メタ）アクリル酸エステル単量体単位の割合を前記範囲の下限値以上にすることにより、機能層のイオン拡散性を高め、二次電池の低温出力特性を更に向上させることができる。また、（メタ）アクリル酸エステル単量体単位の割合を前記範囲の上限値以下にすることにより、電解液中での有機粒子の接着性を高め、二次電池の高温サイクル特性を更に向上させることができる。
【００３６】
また、コア部の重合体は、酸基含有単量体単位を含みうる。ここで、酸基含有単量体としては、酸基を有する単量体、例えば、カルボン酸基を有する単量体、スルホン酸基を有する単量体、リン酸基を有する単量体、および、水酸基を有する単量体が挙げられる。
【００３７】
そして、カルボン酸基を有する単量体としては、例えば、モノカルボン酸、ジカルボン酸などが挙げられる。モノカルボン酸としては、例えば、アクリル酸、メタクリル酸、クロトン酸などが挙げられる。ジカルボン酸としては、例えば、マレイン酸、フマル酸、イタコン酸などが挙げられる。
また、スルホン酸基を有する単量体としては、例えば、ビニルスルホン酸、メチルビニルスルホン酸、（メタ）アリルスルホン酸、（メタ）アクリル酸−２−スルホン酸エチル、２−アクリルアミド−２−メチルプロパンスルホン酸、３−アリロキシ−２−ヒドロキシプロパンスルホン酸などが挙げられる。なお、本明細書において、「（メタ）アリル」とは、アリルおよび／またはメタリルを意味する。
更に、リン酸基を有する単量体としては、例えば、リン酸−２−（メタ）アクリロイルオキシエチル、リン酸メチル−２−（メタ）アクリロイルオキシエチル、リン酸エチル−（メタ）アクリロイルオキシエチルなどが挙げられる。なお、本明細書において、「（メタ）アクリロイル」とは、アクリロイルおよび／またはメタクリロイルを意味する。
また、水酸基を有する単量体としては、例えば、アクリル酸−２−ヒドロキシエチル、アクリル酸−２−ヒドロキシプロピル、メタクリル酸−２−ヒドロキシエチル、メタクリル酸−２−ヒドロキシプロピルなどが挙げられる。
【００３８】
これらの中でも、酸基含有単量体としては、カルボン酸基を有する単量体が好ましく、中でもモノカルボン酸が好ましく、（メタ）アクリル酸がより好ましい。
また、酸基含有単量体は、１種類を単独で用いてもよく、２種類以上を任意の比率で組み合わせて用いてもよい。
【００３９】
また、コア部の重合体における酸基含有量体単位の割合は、好ましくは０．１質量％以上、より好ましくは１質量％以上、更に好ましくは３質量％以上であり、好ましくは２０質量％以下、より好ましくは１０質量％以下、更に好ましくは７質量％以下である。酸基含有量体単位の割合を前記範囲に収めることにより、有機粒子の調製時に、コア部の重合体の分散性を高め、コア部の重合体の外表面に対し、コア部の外表面を部分的に覆うシェル部を形成し易くすることができる。
【００４０】
また、コア部の重合体は、上記単量体単位に加え、架橋性単量体単位を含んでいることが好ましい。架橋性単量体とは、加熱またはエネルギー線の照射により、重合中または重合後に架橋構造を形成しうる単量体である。架橋性単量体単位を含むことにより、重合体の膨潤度を、前記の範囲に容易に収めることができる。
【００４１】
架橋性単量体としては、例えば、当該単量体に２個以上の重合反応性基を有する多官能単量体が挙げられる。このような多官能単量体としては、例えば、ジビニルベンゼン等のジビニル化合物；ジエチレングリコールジメタクリレート、エチレングリコールジメタクリレート、ジエチレングリコールジアクリレート、１，３−ブチレングリコールジアクリレート等のジ（メタ）アクリル酸エステル化合物；トリメチロールプロパントリメタクリレート、トリメチロールプロパントリアクリレート等のトリ（メタ）アクリル酸エステル化合物；アリルグリシジルエーテル、グリシジルメタクリレート等のエポキシ基を含有するエチレン性不飽和単量体；などが挙げられる。これらの中でも、コア部の重合体の電解液膨潤度を容易に制御する観点から、エチレングリコールジメタクリレート、アリルグリシジルエーテル、グリシジルメタクリレートが好ましく、エチレングリコールジメタクリレートがより好ましい。また、これらは、１種類を単独で用いてもよく、２種類以上を任意の比率で組み合わせて用いてもよい。
【００４２】
ここで、一般に、重合体において架橋性単量体単位の割合が増えると、その重合体の電解液膨潤度は小さくなる傾向がある。したがって、架橋性単量体単位の割合は、使用する単量体の種類および量を考慮して決定することが好ましい。コア部の重合体における架橋性単量体単位の具体的な割合は、好ましくは０．１質量％以上、より好ましくは０．２質量％以上、更に好ましくは０．５質量％以上であり、好ましくは７質量％以下、より好ましくは６質量％以下、更に好ましくは４．５質量％以下である。架橋性単量体単位の割合を前記範囲の下限値以上にすることにより、電解液中での有機粒子の接着性を高め、高温サイクル特性を更に向上させることができる。また、架橋性単量体単位の割合を前記範囲の上限値以下にすることにより、有機粒子の調製時の重合安定性が確保され、得られる有機粒子を好適な粒子状とすることができる。
【００４３】
また、コア部の重合体のガラス転移温度は、好ましくは０℃以上、より好ましくは３０℃以上、更に好ましくは６０℃以上であり、好ましくは１５０℃以下、より好ましくは１３０℃以下、更に好ましくは１１０℃以下である。コア部の重合体のガラス転移温度を前記範囲の下限値以上にすることにより、二次電池の低温出力特性を更に向上させることができる。また、ガラス転移温度を前記範囲の上限値以下にすることにより、電解液中での有機粒子の接着性を高め、二次電池の高温サイクル特性を更に向上させることができる。
【００４４】
更に、コア部の径は、有機粒子の体積平均粒子径１００％に対して、好ましくは５０％以上、より好ましくは６０％以上、更に好ましくは７０％以上、特に好ましくは８０％以上であり、好ましくは９９％以下、より好ましくは９８．５％以下、更に好ましくは９８％以下である。コア部の径を前記範囲の下限値以上にすることにより、機能層のイオン拡散性を高めることができる。一方、コア部の径を前記範囲の上限値以下にすることにより、有機粒子の接着性を高めることができる。
【００４５】
ここで、コア部の径は、有機粒子の製造過程において得られる、シェル部を形成する前の粒子状の重合体の体積平均粒子径Ｄ５０として測定することができる。このようなシェル部を形成する前の粒子状の重合体は、コア部を構成する粒子状の重合体に相当する。なお、シェル部を形成する前の粒子状の重合体の体積平均粒子径Ｄ５０は、前記有機粒子の体積平均粒子径Ｄ５０と同様に測定しうる。
【００４６】
−シェル部−
有機粒子のシェル部は、コア部の電解液膨潤度よりも小さい所定の電解液膨潤度を有する重合体からなる。具体的には、シェル部の重合体の電解液膨潤度は、１倍超４倍以下であることが必要であり、１．１倍以上であることが好ましく、１．２倍以上であることがより好ましく、また、３．５倍以下であることが好ましく、３倍以下であることがより好ましく、２．５倍以下であることが更に好ましい。シェル部の重合体の電解液膨潤度を前記範囲の下限値以上にすることにより、機能層のイオン拡散性を高め、二次電池の低温出力特性を向上させることができる。さらに、電解液中での有機粒子の接着性を高め、二次電池の高温サイクル特性を向上させることができる。また、シェル部の重合体の電解液膨潤度を前記範囲の上限値以下にすることにより、電解液中での有機粒子の接着性を高め、二次電池の高温サイクル特性を向上させることができる。加えて、機能層が膜化することに起因するイオン伝導の阻害が抑制され、二次電池の低温出力特性を確保することができる。
【００４７】
ここで、シェル部の重合体の電解液膨潤度を測定するために用いる電解液としては、コア部の重合体の電解液膨潤度を測定するために用いる電解液と同様のものを用いる。
【００４８】
そして、シェル部の重合体の電解液膨潤度は、具体的には、下記のようにして測定することができる。
まず、有機粒子のシェル部の重合体を用意する。例えば、有機粒子の調製において、コア部の形成に用いる単量体組成物の代わりにシェル部の形成に用いる単量体組成物を用いて、コア部の製造方法と同様にして重合体を製造する。
その後、コア部の重合体の膨潤度の測定方法と同様の方法で、シェル部の重合体によりフィルムを作製し、そのフィルムから試験片を得て、膨潤度Ｓを測定する。
【００４９】
ここで、シェル部の重合体の電解液膨潤度を調整する方法としては、例えば、電解液のＳＰ値を考慮して、当該シェル部の重合体を製造するための単量体の種類および量を適切に選択することが挙げられる。
【００５０】
そして、シェル部の重合体を調製するために用いる単量体としては、その重合体の電解液膨潤度が前記範囲となるものを適宜選択して用いうる。そのような単量体としては、例えば、コア部の重合体を製造するために用いうる単量体として例示した単量体と同様の単量体が挙げられる。また、このような単量体は、１種類を単独で用いてもよく、２種類以上を任意の比率で組み合わせて用いてもよい。
【００５１】
これらの単量体の中でも、シェル部の重合体の調製に用いられる単量体としては、芳香族ビニル単量体が好ましい。即ち、シェル部の重合体は、芳香族ビニル単量体単位を含むことが好ましい。また、芳香族ビニル単量体の中でも、スチレンおよびスチレンスルホン酸等のスチレン誘導体がより好ましい。芳香族ビニル単量体を用いれば、重合体の電解液膨潤度を制御し易い。また、有機粒子の接着性を一層高めることができる。
【００５２】
そして、シェル部の重合体における芳香族ビニル単量体単位の割合は、好ましくは５０質量％以上、より好ましくは７０質量％以上、更に好ましくは８５質量％以上であり、好ましくは１００質量％以下、より好ましくは９９．９質量％以下、更に好ましくは９９．５質量％以下である。芳香族ビニル単量体単位の割合を前記範囲の下限値以上にすることにより、電解液中での機能層の接着性を高め、二次電池の高温サイクル特性を更に向上させることができる。また、芳香族ビニル単量体単位の割合を前記範囲の上限値以下にすることにより、機能層のイオン拡散性を高め、二次電池の低温出力特性を更に向上させることができる。
【００５３】
また、シェル部の重合体は、芳香族ビニル単量体単位以外に、酸基含有単量体単位を含みうる。ここで、酸基含有単量体としては、酸基を有する単量体、例えば、カルボン酸基を有する単量体、スルホン酸基を有する単量体、リン酸基を有する単量体、および、水酸基を有する単量体が挙げられる。具体的には、酸基含有単量体としては、コア部に含み得る酸基含有単量体単位を構成しうる単量体と同様の単量体が挙げられる。
【００５４】
中でも、酸基含有単量体としては、カルボン酸基を有する単量体が好ましく、中でもモノカルボン酸が好ましく、（メタ）アクリル酸がより好ましい。
また、酸基含有単量体は、１種類を単独で用いてもよく、２種類以上を任意の比率で組み合わせて用いてもよい。
【００５５】
シェル部の重合体中の酸基含有単量体単位の割合は、好ましくは０．１質量％以上、より好ましくは１質量％以上、更に好ましくは３質量％以上であり、好ましくは２０質量％以下、より好ましくは１０質量％以下、更に好ましくは７質量％以下である。酸基含有単量体単位の割合を前記範囲に収めることにより、機能層中での有機粒子の分散性を向上させ、特に電解液中において機能層全面に渡って良好な接着性を発現させることができる。
【００５６】
また、シェル部の重合体は、架橋性単量体単位を含みうる。架橋性単量体としては、例えば、コア部の重合体に用いうる架橋性単量体として例示したものと同様の単量体が挙げられる。また、架橋性単量体は、１種類を単独で用いてもよく、２種類以上を任意の比率で組み合わせて用いてもよい。
【００５７】
そして、シェル部の重合体における架橋性単量体単位の割合は、好ましくは０．１質量％以上、より好ましくは０．２質量％以上、更に好ましくは０．５質量％以上であり、好ましくは５質量％以下、より好ましくは４質量％以下、更に好ましくは３質量％以下である。
【００５８】
また、シェル部の重合体のガラス転移温度は、好ましくは５０℃以上、より好ましくは６０℃以上、更に好ましくは７０℃以上であり、好ましくは２００℃以下、より好ましくは１８０℃以下、更に好ましくは１５０℃以下である。シェル部の重合体のガラス転移温度を前記範囲の下限値以上にすることにより、機能層のブロッキングを抑制することができると共に、二次電池の低温出力特性を更に向上させることができる。また、ガラス転移温度を前記範囲の上限値以下にすることにより、電解液中における有機粒子の接着性を高め、二次電池の高温サイクル特性を更に向上させることができる。
【００５９】
更に、シェル部は、有機粒子の体積平均粒子径Ｄ５０に対して、所定の範囲に収まる平均厚みを有することが好ましい。具体的には、有機粒子の体積平均粒子径Ｄ５０に対するシェル部の平均厚み（コアシェル比率）は、好ましくは１．５％以上、より好ましくは２％以上であり、好ましくは４０％以下、より好ましくは３０％以下、更に好ましくは２０％以下である。シェル部の平均厚みを前記範囲の下限値以上にすることにより、電解液中での有機粒子の接着性を高め、二次電池の高温サイクル特性を更に向上させることができ、前記範囲の上限値以下とすることにより、二次電池の低温出力特性を更に向上させることができる。
【００６０】
ここで、シェル部の平均厚みは、透過型電子顕微鏡（ＴＥＭ）を用いて有機粒子の断面構造を観察することにより求められる。具体的には、ＴＥＭを用いて有機粒子の断面構造におけるシェル部の最大厚みを測定し、任意に選択した２０個以上の有機粒子のシェル部の最大厚みの平均値を、シェル部の平均厚みとする。ただし、シェル部が重合体の粒子によって構成されており、かつ、有機粒子の径方向で、シェル部を構成する粒子同士が重なり合わず、それらの重合体の粒子が単層でシェル部を構成している場合は、シェル部を構成する粒子の個数平均粒子径をシェル部の平均厚みとする。
【００６１】
また、シェル部の形態は特に制限されないが、シェル部は、重合体の粒子によって構成されていることが好ましい。シェル部が重合体の粒子によって構成されている場合、有機粒子の径方向にシェル部を構成する粒子が複数重なり合っていてもよい。ただし、有機粒子の径方向では、シェル部を構成する粒子同士が重なり合わず、それらの重合体の粒子が単層でシェル部を構成していることが好ましい。
【００６２】
更に、シェル部が重合体の粒子によって構成されている場合、シェル部を構成する粒子の個数平均粒子径は、好ましくは１０ｎｍ以上、より好ましくは２０ｎｍ以上、更に好ましくは３０ｎｍ以上であり、好ましくは２００ｎｍ以下、より好ましくは１５０ｎｍ以下、更に好ましくは１００ｎｍ以下である。個数平均粒子径を前記範囲に収めることにより、イオン拡散性と接着性とのバランスを良好にできる。
【００６３】
なお、シェル部を構成する粒子の個数平均粒子径は、透過型電子顕微鏡（ＴＥＭ）を用いて有機粒子の断面構造を観察することにより求められる。具体的には、有機粒子の断面構造におけるシェル部を構成する粒子の最長径を測定し、任意に選択した２０個以上の有機粒子のシェル部を構成する粒子の最長径の平均値を、シェル部を構成する粒子の個数平均粒子径とすることができる。
【００６４】
［有機粒子の調製方法］
そして、上述したコアシェル構造を有する有機粒子は、例えば、コア部の重合体の単量体と、シェル部の重合体の単量体とを用い、経時的にそれらの単量体の比率を変えて段階的に重合することにより、調製することができる。具体的には、有機粒子は、先の段階の重合体を後の段階の重合体が順次に被覆するような連続した多段階乳化重合法および多段階懸濁重合法によって調製することができる。
【００６５】
そこで、以下に、多段階乳化重合法により上記コアシェル構造を有する有機粒子を得る場合の一例を示す。
【００６６】
重合に際しては、常法に従って、乳化剤として、例えば、ドデシルベンゼンスルホン酸ナトリウム、ドデシル硫酸ナトリウム等のアニオン性界面活性剤、ポリオキシエチレンノニルフェニルエーテル、ソルビタンモノラウレート等のノニオン性界面活性剤、またはオクタデシルアミン酢酸塩等のカチオン性界面活性剤を用いることができる。また、重合開始剤として、例えば、ｔ−ブチルパーオキシ−２−エチルヘキサノエート、過硫酸カリウム、キュメンパーオキサイド等の過酸化物、２，２’−アゾビス（２−メチル−Ｎ−（２−ハイドロキシエチル）−プロピオンアミド）、２，２’−アゾビス（２−アミジノプロパン）塩酸塩等のアゾ化合物を用いることができる。
【００６７】
そして、重合手順としては、まず、コア部を形成する単量体および乳化剤を混合し、一括で乳化重合することによってコア部を構成する粒子状の重合体を得る。更に、このコア部を構成する粒子状の重合体の存在下にシェル部を形成する単量体の重合を行うことによって、上述したコアシェル構造を有する有機粒子を得ることができる。
【００６８】
この際、コア部の外表面をシェル部によって部分的に覆う観点から、シェル部の重合体を形成する単量体は、複数回に分割して、もしくは、連続して重合系に供給することが好ましい。シェル部の重合体を形成する単量体を重合系に分割して、もしくは、連続で供給することにより、シェル部を構成する重合体が粒子状に形成され、この粒子がコア部と結合することで、コア部を部分的に覆うシェル部を形成することができる。
【００６９】
ここで、シェル部の重合体を形成する単量体を複数回に分割して供給する場合には、単量体を分割する割合に応じてシェル部を構成する粒子の粒子径およびシェル部の平均厚みを制御することが可能である。また、シェル部の重合体を形成する単量体を連続で供給する場合には、単位時間あたりの単量体の供給量を調整することで、シェル部を構成する粒子の粒子径およびシェル部の平均厚みを制御することが可能である。
【００７０】
また、シェル部の重合体を形成する単量体として重合溶媒に対して親和性の低い単量体を用いると、コア部を部分的に覆うシェル部を形成し易くなる傾向がある。従って、重合溶媒が水の場合、シェル部の重合体を形成する単量体は、疎水性単量体を含むことが好ましく、芳香族ビニル単量体を含むことが特に好ましい。
【００７１】
更に、シェル部の重合に用いる乳化剤量を少なくすると、コア部を部分的に覆うシェル部を形成し易くなる傾向がある。従って、適宜乳化剤量を調整することによっても、コア部を部分的に覆うシェル部を形成することができる。
【００７２】
なお、コア部を構成する粒子状の重合体の体積平均粒子径Ｄ５０、シェル部を形成した後の有機粒子の体積平均粒子径Ｄ５０、および、シェル部を構成する粒子の個数平均粒子径は、例えば、乳化剤の量、単量体の量などを調整することで、所望の範囲にすることができる。
【００７３】
更に、コア部の外表面がシェル部によって覆われる平均割合は、コア部を構成する粒子状の重合体の体積平均粒子径Ｄ５０に対応させて、例えば、乳化剤の量、および、シェル部の重合体を形成する単量体の量を調整することで、所望の範囲にすることができる。
【００７４】
＜＜結着材＞＞
上述した通り、有機粒子は、電解液に膨潤していない状態では、通常、接着性を発現しない。そのため、電解液への浸漬前に機能層に含まれる成分が機能層から脱落するのを抑制し、かつ離型基材上への機能層の形成および当該機能層の二次電池用基材上への転写を好適に行う観点から、結着材を使用することが必要である。なお、「結着材」には上述した有機粒子は含まれない。そして結着材として、電解液に膨潤していない温度２５℃の環境下において有機粒子よりも高い接着性を発揮し得る、機能層用粒子状重合体を機能層に含有させることが好ましい。機能層用粒子状重合体などの結着材を用いることにより、電解液に膨潤している状態および膨潤していない状態の両方において、機能層を構成する成分が機能層から脱落するのを抑制することができる。加えて、離型基材および二次電池用基材双方への機能層の乾燥状態での接着性を確保することができるため、二次電池用積層体の製造を確実に行うことができ、しかも当該二次電池用積層体を用いて、機能層を備える二次電池部材を容易に製造することができる。
【００７５】
そして、上記有機粒子と併用する機能層用粒子状重合体としては、非水溶性で、水中に分散可能な既知の粒子状重合体、例えば、熱可塑性エラストマーが挙げられる。そして、熱可塑性エラストマーとしては、共役ジエン系重合体およびアクリル系重合体が好ましく、アクリル系重合体がより好ましい。
ここで、共役ジエン系重合体とは、共役ジエン単量体単位を含む重合体を指し、共役ジエン系重合体の具体例としては、スチレン−ブタジエン共重合体（ＳＢＲ）などの芳香族ビニル単量体単位および脂肪族共役ジエン単量体単位を含む重合体が挙げられる。また、アクリル系重合体とは、（メタ）アクリル酸エステル単量体単位を含む重合体を指す。
なお、これらの機能層用粒子状重合体は、１種類を単独で使用してもよいし、２種類以上を組み合わせて用いてもよい。ただし、２種類以上を組み合わせた機能層用粒子状重合体を用いる場合、かかる重合体は、上述した所定の電解液膨潤度を有する重合体からなるコアシェル構造を有する有機粒子とは異なるものである。
【００７６】
更に、機能層用粒子状重合体としてのアクリル系重合体は、（メタ）アクリロニトリル単量体単位を含むことが更に好ましい。これにより、機能層の強度を高めることができる。
【００７７】
ここで、機能層用粒子状重合体としてのアクリル系重合体において、（メタ）アクリロニトリル単量体単位および（メタ）アクリル酸エステル単量体単位の合計量に対する（メタ）アクリロニトリル単量体単位の量の割合は、好ましくは１質量％以上、より好ましくは２質量％以上であり、好ましくは３０質量％以下、より好ましくは２５質量％以下である。前記割合を前記範囲の下限値以上にすることにより、機能層用粒子状重合体としてのアクリル系重合体の強度を高め、当該アクリル系重合体を用いた機能層の強度をより高くすることができる。また、前記割合を前記範囲の上限値以下にすることにより、機能層用粒子状重合体としてのアクリル系重合体が電解液に対して適度に膨潤するため、機能層のイオン伝導性の低下および二次電池の低温出力特性の低下を抑制することができる。
【００７８】
また、結着材としての機能層用粒子状重合体のガラス転移温度は、好ましくは−５０℃以上、より好ましくは−４０℃以上であり、好ましくは２５℃以下、より好ましくは０℃以下、更に好ましくは−５℃以下である。結着材としての機能層用粒子状重合体のガラス転移温度を前記範囲の下限値以上にすることにより、二次電池の低温出力特性を更に向上させることができる。また、結着材としての機能層用粒子状重合体のガラス転移温度を前記範囲の上限値以下にすることにより、二次電池用積層体を用いて二次電池用基材上に機能層を形成する際の、機能層の転写性を更に高めることができる。
【００７９】
更に、機能層用粒子状重合体の体積平均粒子径Ｄ５０は、好ましくは０．１μｍ以上０．５μｍ以下である。機能層用粒子状重合体の体積平均粒子径Ｄ５０を前記範囲の下限値以上にすることにより、機能層用粒子状重合体の分散性を高めることができる。また、体積平均粒子径Ｄ５０を前記範囲の上限値以下にすることにより、機能層用粒子状重合体の接着性を高めることができ、機能層の転写性を更に高めることができる。なお、機能層用粒子状重合体の体積平均粒子径Ｄ５０は、前記有機粒子の体積平均粒子径Ｄ５０と同様に測定しうる。
【００８０】
そして、機能層中の結着材としての機能層用粒子状重合体の配合量は、有機粒子１００質量部当たり、５質量部以上であることが好ましく、１０質量部以上であることがより好ましく、また、４０質量部以下であることが好ましく、３０質量部以下であることがより好ましい。結着材としての機能層用粒子状重合体の含有量を前記範囲の下限値以上にすることにより、乾燥状態の機能層の離型基材への接着性が確保され、また二次電池用基材への接着性も確保されるため、機能層の転写性を確保することができる。更に、電解液中での機能層の接着性も高めることができる。一方、結着材としての機能層用粒子状重合体の含有量を前記範囲の上限値以下にすることにより、離型基材からの機能層の剥離が容易となり、機能層の転写性を更に高めることができる。加えて機能層のイオン拡散性が低下するのを抑制し、二次電池の低温出力特性を確保することができる。
【００８１】
機能層用粒子状重合体の製造方法としては、例えば、溶液重合法、懸濁重合法、乳化重合法などが挙げられる。中でも、水中で重合をすることができ、粒子状重合体を含む水分散液をそのまま機能層用組成物の材料として好適に使用できるので、乳化重合法および懸濁重合法が好ましい。また、機能層用粒子状重合体としての重合体を製造する際、その反応系は分散剤を含むことが好ましい。機能層用粒子状重合体は、通常、実質的にそれを構成する重合体により形成されるが、重合に際して用いた添加剤等の任意の成分を同伴していてもよい。
【００８２】
＜＜非導電性粒子＞＞
多孔膜層として機能し得る機能層に配合される非導電性粒子としては、特に限定されることなく、非水系二次電池に用いられる既知の非導電性粒子を挙げることができる。
具体的には、非導電性粒子としては、無機微粒子と、上述した有機粒子および機能層用粒子状重合体（結着材）以外の有機微粒子との双方を用いることができるが、通常は無機微粒子が用いられる。なかでも、非導電性粒子の材料としては、非水系二次電池の使用環境下で安定に存在し、電気化学的に安定である材料が好ましい。このような観点から非導電性粒子の材料の好ましい例を挙げると、酸化アルミニウム（アルミナ）、水和アルミニウム酸化物（ベーマイト）、酸化ケイ素、酸化マグネシウム（マグネシア）、酸化カルシウム、酸化チタン（チタニア）、ＢａＴｉＯ3、ＺｒＯ、アルミナ−シリカ複合酸化物等の酸化物粒子；窒化アルミニウム、窒化ホウ素等の窒化物粒子；シリコン、ダイヤモンド等の共有結合性結晶粒子；硫酸バリウム、フッ化カルシウム、フッ化バリウム等の難溶性イオン結晶粒子；タルク、モンモリロナイト等の粘土微粒子；などが挙げられる。また、これらの粒子は必要に応じて元素置換、表面処理、固溶体化等が施されていてもよい。
なお、上述した非導電性粒子は、１種類を単独で使用してもよいし、２種類以上を組み合わせて用いてもよい。また非導電性粒子の機能層中の配合量は適宜調整し得る。
【００８３】
＜＜その他の成分＞＞
機能層は、上述した成分以外にも、任意のその他の成分を含んでいてもよい。これらのその他の成分としては、例えば、濡れ剤、粘度調整剤、電解液添加剤などの既知の添加剤が挙げられる。これらのその他の成分は、１種類を単独で使用してもよいし、２種類以上を組み合わせて用いてもよい
【００８４】
ここで後述するように、機能層は、通常、機能層用組成物を離型基材上に塗布および乾燥して形成される。そこで、機能層用組成物の離型基材上における塗布ムラを改善する等の観点から、濡れ剤を用いることが好ましい。
機能層中（および機能層用組成物）中の濡れ剤の配合量は、有機粒子１００質量部当たり、０．１質量部以上であることが好ましく、０．５質量部以上であることがより好ましく、１０質量部以下であることが好ましく、５質量部以下であることがより好ましい。濡れ剤の含有量を前記範囲の下限値以上にすることにより、機能層用組成物の塗布ムラを抑制することができ、得られる機能層の離型基材への接着性を確保することができる。一方、濡れ剤の含有量を前記範囲の上限値以下にすることにより、二次電池用積層体を用いて二次電池用基材上に機能層を形成する際の機能層の転写性を更に高め、また、電解液中での機能層の接着性を確保することができる。
【００８５】
＜離型基材＞
二次電池用積層体を構成する離型基材は、その上に隣接して上述の機能層が配置されるものであり、また当該機能層を二次電池用基材上に転写する際には、機能層から容易に剥離し得る基材である。なお、離型基材の形状（フィルムなど）、材質は特に限定されず、公知のものを採用することができる。
ここで、離型基材の水に対する接触角は７０°以上であることが必要であり、８０°以上であることが好ましく、９０°以上であることがより好ましく、９８°以上であることが更に好ましく、一方、１３０°以下であることが好ましく、１２０°以下であることがより好ましく、１０５°以下であることが更に好ましい。離型基材の水に対する接触角が７０°未満であると、水系の機能層用組成物から形成される機能層が離型基材に過度に接着することとなり、機能層の転写性を確保することができない。一方、水に対する接触角が１３０°以下であることで、機能層用組成物を離型基材上へ塗布する際の塗布ムラを抑制することができる。
【００８６】
＜非水系二次電池用積層体の製造方法＞
離型基材上に機能層を形成して、二次電池用積層体を製造する方法は、特に限定されないが、通常は、機能層用組成物を離型基材上で乾燥する方法を採用する。
なお、機能層用組成物中に含まれる各成分は、上述した機能層に含まれるものに対応して選択しうり、それら各成分の機能層用組成物中の好適な存在比は、機能層中の各成分の好適な存在比と同じとする。
【００８７】
＜＜非水系二次電池機能層用組成物＞＞
ここで、機能層用組成物の調製方法は、特に限定はされないが、通常は、有機粒子と、結着材と、分散媒としての水と、必要に応じて用いられる非導電性粒子および濡れ剤などのその他の成分とを混合して機能層用組成物を調製する。混合方法は特に制限されないが、各成分を効率よく分散させるため、通常は混合装置として分散機を用いて混合を行う。
分散機は、上記成分を均一に分散および混合できる装置が好ましい。例を挙げると、ボールミル、サンドミル、顔料分散機、擂潰機、超音波分散機、ホモジナイザー、プラネタリーミキサーなどが挙げられる。また、高い分散シェアを加えることができる観点から、ビーズミル、ロールミル、フィルミックス等の高分散装置も挙げられる。
【００８８】
得られる機能層用組成物の粘度は、特に限定されないが、１ｍＰａ・ｓ以上であることが好ましく、５ｍＰａ・ｓ以上であることがより好ましく、１０ｍＰａ・ｓ以上であることが更に好ましく、１５ｍＰａ・ｓ以上であることが特に好ましく、１００ｍＰａ・ｓ以下であることが好ましく、９０ｍＰａ・ｓ以下であることがより好ましい。機能層用組成物の粘度が前記範囲内であれば、機能層用組成物中で有機粒子などの各成分を良好に分散させつつ、機能層用組成物の離型基材上への塗布性を確保することができる。なお、本発明において「粘度」とは、Ｂ型粘度計を用いて、温度２５℃、回転速度６０ｒｐｍで測定される値を指す。
【００８９】
そして、機能層用組成物の表面張力は、２０ｍＮ／ｍ以上であることが好ましく、２５ｍＮ／ｍ以上であることがより好ましく、５０ｍＮ／ｍ以下であることが好ましく、４０ｍＮ／ｍ以下であることがより好ましい。機能層用組成物の表面張力が前記範囲の下限値以上であれば、得られる機能層の電解液中での接着性を更に向上させることができる。一方、機能層用組成物の表面張力が前記範囲の上限値以下であれば、機能層用組成物を離型基材上へ塗布する際の塗布ムラを抑制することができ、また、機能層の転写性が向上する。機能層用組成物の表面張力は、例えば濡れ剤や結着材の量を変更することにより、適宜調節することができる。なお、本発明において機能層組成物の「表面張力」は、本明細書の実施例に記載の測定方法を用いて測定することができる。
【００９０】
＜＜離型基材上に機能層を形成する方法＞＞
上述の機能層用組成物を用いて、離型基材上に機能層を形成する方法としては、以下１）、２）の方法：
１）機能層用組成物を離型基材の表面に塗布し、次いで乾燥する方法
２）機能層用組成物に離型基材を浸漬後、これを乾燥する方法
が挙げられる。
これらの中でも、前記１）の方法が、機能層の膜厚制御をしやすいことから特に好ましい。該１）の方法は、詳細には、機能層用組成物を離型基材上に塗布する工程（塗布工程）、離型基材上に塗布された機能層用組成物を乾燥させて機能層を形成する工程（機能層形成工程）を備える。
【００９１】
塗布工程において、機能層用組成物を離型基材上に塗布する方法は、特に制限は無く、例えば、スプレーコート法、ドクターブレード法、リバースロール法、ダイレクトロール法、グラビア法、エクストルージョン法、ハケ塗り法などの方法が挙げられる。なかでも、薄い機能層を形成する点から、グラビア法、スプレーコート法が好ましい。
また機能層形成工程において、離型基材上の機能層用組成物を乾燥する方法としては、特に限定されず公知の方法を用いることができ、例えば温風、熱風、低湿風による乾燥、真空乾燥、赤外線や電子線などの照射による乾燥法が挙げられる。乾燥条件は特に限定されないが、乾燥温度は好ましくは３０〜８０℃で、乾燥時間は好ましくは３０秒〜１０分である。
【００９２】
ここで、離型基材上に形成された機能層の厚みは、好ましくは０．０１μｍ以上、より好ましくは０．１μｍ以上、更に好ましくは０．５μｍ以上であり、好ましくは２０μｍ以下、より好ましくは１０μｍ以下、更に好ましくは５μｍ以下である。機能層の厚みが前記範囲の下限値以上であることで、機能層の強度を十分に確保することができ、前記範囲の上限値以下であることで、機能層のイオン拡散性を確保し二次電池の低温出力特性を更に向上させることができる。
【００９３】
そして、機能層と離型基材の間の接着強度は、好ましくは５Ｎ／ｍ以上、より好ましくは１０Ｎ／ｍ以上であり、好ましくは５０Ｎ／ｍ以下、より好ましくは４０Ｎ／ｍ以下である。機能層と離型基材の接着強度が前記範囲の下限値以上であれば、離型基材から機能層中の成分が脱落し難く、機能層を離型基材上に確実に保持することが可能となる。一方、機能層と離型基材の接着強度が前記範囲の上限値以下であれば、離型基材からの機能層の剥離が容易となり、機能層の転写性を更に高めることができる。
なお、本発明において機能層と離型基材の「接着強度」は、本明細書の実施例に記載の測定方法を用いて測定することができる。
【００９４】
一方で、機能層の二次電池用基材への高い転写性を確保する観点からは、機能層と離型基材の間の接着強度は、機能層と二次電池用基材の間の接着強度よりも小さいことが好ましい。
ここで、機能層と二次電池用基材（電極基材、セパレータ基材）の間の接着強度は、二次電池用基材の種類や材質により異なるものであるが、機能層と二次電池用基材の間の接着強度は、機能層とアルミ箔の間の接着強度に概ね相関し、そして近似するものである。したがって、機能層と離型基材の間の接着強度は、機能層とアルミ箔の間の接着強度よりも小さいことが好ましい。
そして、機能層とアルミ箔との間の接着強度は、好ましくは１００Ｎ／ｍ以上、より好ましくは１５０Ｎ／ｍ以上であり、好ましくは５００Ｎ／ｍ以下、より好ましくは３００Ｎ／ｍ以下である。機能層とアルミ箔の接着強度が前記範囲の下限値以上であれば、機能層と二次電池用基材の接着強度が十分となる。一方、機能層とアルミ箔の接着強度が前記範囲の上限値以下であれば、接着強度確保に伴う機能層の加圧接着時の高密度化が抑制されるため、機能層のイオン拡散性が確保され二次電池の低温出力特性が向上する。
なお、本発明において機能層とアルミ箔の「接着強度」は、本明細書の実施例に記載の測定方法を用いて測定することができる。
【００９５】
（非水系二次電池部材の製造方法）
上述のようにして得られる本発明の非水系二次電池用積層体を用いて、非水系二次電池用基材上に機能層を形成し、機能層を備える非水系二次電池部材（電極、セパレータ）を製造することができる。具体的には、本発明の非水系二次電池部材の製造方法は、非水系二次電池用積層体を、機能層が非水系二次電池用基材と隣接するように配置し、機能層を非水系二次電池用基材に接着させる工程（接着工程）と、離型基材を機能層から剥離する工程（剥離工程）とを含む。
本発明の非水系二次電池部材の製造方法を用いて製造される非水系二次電池部材は、二次電池に優れた電気的特性（低温出力特性、高温サイクル特性）を発揮させることができる。
【００９６】
＜接着工程＞
接着工程において機能層を接着する二次電池用基材は、特に限定されない。二次電池部材としてのセパレータを製造する場合は、二次電池用基材としてはセパレータ基材を用いることができ、また、二次電池部材としての電極を製造する場合は、二次電池用基材としては集電体上に電極合材層を形成してなる電極基材を用いることができる。
なお、機能層が主として接着剤層として機能するものである場合には、表面に多孔膜層を設けたセパレータ基材または電極基材の上に機能層を形成してもよい。
【００９７】
［セパレータ基材］
セパレータ基材としては、特に限定されることなく、例えば特開２０１２−２０４３０３号公報に記載のものを用いることができる。これらの中でも、セパレータ全体の膜厚を薄くすることができ、これにより、二次電池内の電極活物質の比率を高くして体積あたりの容量を高くすることができるという点より、ポリオレフィン系（ポリエチレン、ポリプロピレン、ポリブテン、ポリ塩化ビニル）の樹脂からなる微多孔膜が好ましい。
【００９８】
［電極基材］
電極基材（正極基材および負極基材）としては、特に限定されないが、集電体上に電極合材層が形成された電極基材が挙げられる。
ここで、集電体、電極合材層中の成分（例えば、電極活物質（正極活物質、負極活物質）および電極合材層用結着材（正極合材層用結着材、負極合材層用結着材）など）、並びに、集電体上への電極合材層の形成方法は、既知のものを用いることができ、例えば特開２０１３−１４５７６３号公報に記載のものを用いることができる。
【００９９】
［接着方法］
接着工程において、二次電池用積層体を構成する機能層と二次電池用基材を接着させる方法は特に限定されないが、金型プレスやロールプレスなどを用いた加圧接着が好ましい。なお、加圧接着の条件（圧力、温度、時間など）は、用いる結着材のガラス転移温度等に応じて適宜変更し得るが、ロールプレスを用いた加圧接着を例に挙げると、例えばロールの温度を５０〜２００℃の範囲で適宜設定し得る。
【０１００】
＜剥離工程＞
剥離工程において、離型基材を機能層から剥離して、二次電池用基材上に機能層を備える二次電池部材を得る方法は特に限定されず、既知の方法を採用することができる。
【０１０１】
（非水系二次電池）
本発明の非水系二次電池部材の製造方法で製造された非水系二次電池部材を用いることで、高温サイクル特性や低温出力特性などの電気的特性に優れる非水系二次電池を製造することができる。
【０１０２】
＜正極、負極およびセパレータ＞
ここで、二次電池においては、少なくとも１つの二次電池部材が、本発明の非水系二次電池部材の製造方法で製造された二次電池部材であればよい。すなわち、二次電池に用いる正極、負極およびセパレータは、少なくとも一つが機能層を有している。具体的には、機能層を有する正極および負極としては、集電体上に電極合材層を形成してなる電極基材の上に機能層を設けてなる電極を用いることができる。また、機能層を有するセパレータとしては、セパレータ基材の上に機能層を設けてなるセパレータや、機能層よりなるセパレータを用いることができる。なお、電極基材およびセパレータ基材としては、「非水系二次電池部材の製造方法」の項で挙げたものと同様のものを用いることができる。
また、機能層を有さない正極、負極およびセパレータとしては、特に限定されることなく、上述した電極基材よりなる電極および上述したセパレータ基材よりなるセパレータを用いることができる。
【０１０３】
＜電解液＞
電解液としては、通常、有機溶媒に支持電解質を溶解した有機電解液が用いられる。支持電解質としては、例えば、リチウムイオン二次電池においてはリチウム塩が用いられる。リチウム塩としては、例えば、ＬｉＰＦ6、ＬｉＡｓＦ6、ＬｉＢＦ4、ＬｉＳｂＦ6、ＬｉＡｌＣｌ4、ＬｉＣｌＯ4、ＣＦ3ＳＯ3Ｌｉ、Ｃ4Ｆ9ＳＯ3Ｌｉ、ＣＦ3ＣＯＯＬｉ、（ＣＦ3ＣＯ）2ＮＬｉ、（ＣＦ3ＳＯ2）2ＮＬｉ、（Ｃ2Ｆ5ＳＯ2）ＮＬｉなどが挙げられる。なかでも、溶媒に溶けやすく高い解離度を示すので、ＬｉＰＦ6、ＬｉＣｌＯ4、ＣＦ3ＳＯ3Ｌｉが好ましい。なお、電解質は１種類を単独で用いてもよく、２種類以上を組み合わせて用いてもよい。通常は、解離度の高い支持電解質を用いるほどリチウムイオン伝導度が高くなる傾向があるので、支持電解質の種類によりリチウムイオン伝導度を調節することができる。
【０１０４】
電解液に使用する有機溶媒としては、支持電解質を溶解できるものであれば特に限定されないが、例えばリチウムイオン二次電池においては、ジメチルカーボネート（ＤＭＣ）、エチレンカーボネート（ＥＣ）、ジエチルカーボネート（ＤＥＣ）、プロピレンカーボネート（ＰＣ）、ブチレンカーボネート（ＢＣ）、メチルエチルカーボネート（ＭＥＣ）等のカーボネート類；γ−ブチロラクトン、ギ酸メチル等のエステル類；１，２−ジメトキシエタン、テトラヒドロフラン等のエーテル類；スルホラン、ジメチルスルホキシド等の含硫黄化合物類；などが好適に用いられる。またこれらの溶媒の混合液を用いてもよい。中でも、誘電率が高く、安定な電位領域が広いのでカーボネート類が好ましい。通常、用いる溶媒の粘度が低いほどリチウムイオン伝導度が高くなる傾向があるので、溶媒の種類によりリチウムイオン伝導度を調節することができる。
なお、電解液中の電解質の濃度は適宜調整することができる。また、電解液には、既知の添加剤を添加してもよい。
【０１０５】
＜非水系二次電池の製造方法＞
非水系二次電池は、例えば、正極と負極とをセパレータを介して重ね合わせ、これを必要に応じて、巻く、折るなどして電池容器に入れ、電池容器に電解液を注入して封口することで製造し得る。なお、正極、負極、セパレータのうち、少なくとも一つの二次電池部材を、本発明の非水系二次電池部材の製造方法で製造された二次電池部材とする。ここで、電池容器には、必要に応じてエキスパンドメタルや、ヒューズ、ＰＴＣ素子などの過電流防止素子、リード板などを入れ、電池内部の圧力上昇、過充放電の防止をしてもよい。電池の形状は、例えば、コイン型、ボタン型、シート型、円筒型、角形、扁平型など、何れであってもよい。
【実施例】
【０１０６】
以下、本発明について実施例に基づき具体的に説明するが、本発明はこれら実施例に限定されるものではない。なお、以下の説明において、量を表す「％」および「部」は、特に断らない限り、質量基準である。
また、複数種類の単量体を共重合して製造される重合体において、ある単量体を重合して形成される構造単位の前記重合体における割合は、別に断らない限り、通常は、その重合体の重合に用いる全単量体に占める当該ある単量体の比率(仕込み比)と一致する。
実施例および比較例において、有機粒子を構成する重合体の電解液膨潤度、有機粒子のコア部の外表面がシェル部によって覆われる平均割合（被覆率）、有機粒子のシェル部の平均厚み（コアシェル比率）、各粒子（有機粒子および機能層用粒子状重合体）の体積平均粒子径Ｄ５０、各重合体（コア部の重合体、シェル部の重合体および機能層用粒子状重合体）のガラス転移温度、非水系二次電池機能層用組成物の表面張力、機能層と離型基材の間の接着強度、機能層とアルミ箔の間の接着強度、機能層の電解液中での接着性（機能層と電極基材の間の電解液浸漬後の接着強度）、機能層の転写性、離型基材の水に対する接触角、並びに、二次電池の低温出力特性および高温サイクル特性は、下記の方法で測定および評価した。【０１０７】
＜有機粒子を構成する重合体の電解液膨潤度＞
有機粒子のコア部およびシェル部の調製に使用した単量体組成物を使用し、コア部およびシェル部の重合条件と同様の重合条件で測定試料となる重合体（コア部の重合体およびシェル部の重合体）の水分散液をそれぞれ作製した。
次に、得られた水分散液を、ポリテトラフルオロエチレン製のシャーレに入れ、温度２５℃で４８時間乾燥して、厚み０．５ｍｍのフィルムを製造した。そして、得られたフィルムを１ｃｍ角に裁断し、試験片を得た。この試験片の重量を測定し、Ｗ０とした。また、前記試験片を電解液に温度６０℃で７２時間浸漬した。その後、試験片を電解液から取り出し、試験片の表面の電解液を拭き取り、浸漬後の試験片の重量Ｗ１を測定した。そして、これらの重量Ｗ０およびＷ１を用いて、膨潤度Ｓ（倍）を、Ｓ＝Ｗ１／Ｗ０にて計算した。
なお、電解液としては、エチレンカーボネート（ＥＣ）と、ジエチルカーボネート（ＤＥＣ）と、ビニレンカーボネート（ＶＣ）との混合溶媒（体積混合比：ＥＣ／ＤＥＣ／ＶＣ＝６８．５／３０／１．５、ＳＰ値１２．７（ｃａｌ／ｃｍ3）1/2）に、支持電解質としてＬｉＰＦ6を１ｍｏｌ／Ｌの濃度で溶かした溶液を用いた。
＜有機粒子のコア部の外表面がシェル部によって覆われる平均割合（被覆率）＞
有機粒子を、可視光硬化性樹脂（日本電子株式会社製「Ｄ−８００」）に十分に分散させた後、包埋し、有機粒子を含有するブロック片を作製した。次に、ブロック片を、ダイヤモンド刃を備えたミクロトームで厚さ１００ｎｍの薄片状に切り出して測定用試料を作製した。その後、四酸化ルテニウムを用いて測定用試料に染色処理を施した。
次に、染色した測定用試料を、透過型電子顕微鏡（日本電子社製「ＪＥＭ−３１００Ｆ」）にセットして、加速電圧８０ｋＶにて、有機粒子の断面構造を写真撮影した。電子顕微鏡の倍率は、視野に有機粒子１個の断面が入るように倍率を設定した。そして、撮影された有機粒子の断面構造において、コア部の周の長さＤ１、および、コア部の外表面とシェル部とが当接する部分の長さＤ２を計測し、下記式（１）により、その有機粒子のコア部の外表面がシェル部によって覆われる割合Ｒｃを算出した。
被覆割合Ｒｃ（％）＝（Ｄ２／Ｄ１）×１００  ・・・（１）
そして、被覆割合Ｒｃを、任意に選択した２０個の有機粒子について測定し、その平均値を計算して、コア部の外表面がシェル部によって覆われる平均割合（被覆率）とした。
＜有機粒子のシェル部の平均厚み（コアシェル比率）＞
有機粒子のシェル部の平均厚みを、以下の手順で測定した。
シェル部が重合体の粒子により構成されている場合、上記被覆率の測定方法と同様にして、透過型電子顕微鏡によって、有機粒子の断面構造を観察した。そして、観察された有機粒子の断面構造から、シェル部を構成する重合体の粒子の最長径を測定した。任意に選択した２０個の有機粒子についてシェル部を構成する重合体の粒子の最長径を測定し、その最長径の平均値をシェル部の平均厚みとした。
また、シェル部が粒子以外の形状を有している場合、上記被覆率の測定方法と同様にして、透過型電子顕微鏡によって、有機粒子の断面構造を観察した。そして、観察された有機粒子の断面構造から、シェル部の最大厚みを測定した。任意に選択した２０個の有機粒子についてシェル部の最大厚みを測定し、その最大厚みの平均値をシェル部の平均厚みとした。
そして、測定されたシェル部の平均厚みを有機粒子の体積平均粒子径Ｄ５０で割ることにより、有機粒子の体積平均粒子径Ｄ５０に対するシェル部の平均厚みの比率であるコアシェル比率（単位：％）を計算し、シェル部の平均厚みを評価した。
＜各粒子の体積平均粒子径Ｄ５０＞
各粒子（有機粒子および機能層用粒子状重合体）の体積平均粒子径Ｄ５０は、それぞれ固形分濃度１５質量％に調整した水分散溶液の、レーザー回折式粒子径分布測定装置（島津製作所社製、「ＳＡＬＤ−３１００」）により測定された粒子径分布において、小径側から計算した累積体積が５０％となる粒子径とした。
＜各重合体のガラス転移温度（Ｔｇ）＞
コア部の重合体、シェル部の重合体のガラス転移温度の測定には、各重合体の調製に使用した単量体組成物を使用し、当該重合体の重合条件と同様の重合条件で、測定試料となる重合体を含む水分散液をそれぞれ作製し、当該水分散液を乾固させて得られる測定試料を使用した。
機能層用粒子状重合体のガラス転移温度の測定には、得られた機能層用粒子状重合体を含む水分散液を乾固させて得られる測定試料を使用した。
次に、示差熱分析測定装置（エスアイアイ・ナノテクノロジー社製、製品名「ＥＸＳＴＡＲ ＤＳＣ６２２０」）を用い、上述の測定試料１０ｍｇをアルミパンに計量し、リファレンスとして空のアルミパンを用い、測定温度範囲−１００℃〜５００℃の間で、昇温速度１０℃／分、常温常湿下で、ＤＳＣ曲線を測定した。この昇温過程で、微分信号（ＤＤＳＣ）が０．０５ｍＷ／分／ｍｇ以上となるＤＳＣ曲線の吸熱ピークが出る直前のベースラインと、吸熱ピーク後に最初に現れる変曲点でのＤＳＣ曲線の接線との交点から、ガラス転移温度を求めた。
＜非水系二次電池機能層用組成物の表面張力＞
機能層用組成物の表面張力は、自動表面張力計（協和界面科学社製、「ＤＹ−３００」）を用い、白金プレート法により測定した。
＜機能層と離型基材の間の接着強度＞
離型基材と機能層とを備える二次電池用積層体を、長さ１００ｍｍ、幅１０ｍｍの長方形に切り出して試験片とした。当該試験片を、機能層を下にして機能層表面にセロハンテープ（ＪＩＳ  Ｚ１５２２に規定されるもの）を貼り付け、離型基材の一端を鉛直上方に引っ張り速度５０ｍｍ／分で引っ張って剥がしたときの応力を測定した（なお、セロハンテープは水平な試験台に固定した）。この測定を３回行い、応力の平均値を求めて、当該平均値をピール強度Ｐ１とした。測定されたピール強度Ｐ１が大きいほど、機能層と離型基材の間の接着強度が大きいことを示す。
＜機能層とアルミ箔の間の接着強度＞
離型基材と機能層とを備える二次電池用積層体を、機能層がアルミ箔（日本製箔社製、「１Ｎ９９」）と接するようにアルミ箔上に配置した。そして温度１００℃、２００Ｋｇｆ／ｃｍの線圧、２０ｍ／分の速度でロールプレスを通し二次電池用積層体とアルミ箔とを張り合わせた後、機能層から離型基材をロールにて分離し、機能層をアルミ箔に転写した。得られた機能層とアルミ箔の積層体を長さ１００ｍｍ、幅１０ｍｍの長方形に切り出して試験片とした。当該試験片を、機能層を下にして機能層表面にセロハンテープ（ＪＩＳ  Ｚ１５２２に規定されるもの）を貼り付け、アルミ箔の一端を鉛直上方に引っ張り速度５０ｍｍ／分で引っ張って剥がしたときの応力を測定した（なお、セロハンテープは水平な試験台に固定した）。この測定を３回行い、応力の平均値を求めて、当該平均値をピール強度Ｐ２とした。測定されたピール強度Ｐ２が大きいほど、機能層とアルミ箔の間の接着強度が大きく、即ち、機能層と二次電池用基材の間の接着強度が大きいことを示す。
＜機能層の電解液中での接着性（機能層と電極基材の間の電解液浸漬後の接着強度）＞
機能層を電極基材上に備えてなる電極を、長さ１００ｍｍ、幅１０ｍｍの長方形に切り出して、試験片を得た。この試験片を、電解液（溶媒：ＥＣ／ＤＥＣ／ＶＣ＝６８．５／３０／１．５（体積混合比）、電解質：濃度１ｍｏｌ／ＬのＬｉＰＦ6）に６０℃で３日間浸漬した。電解液から試験片を取り出し、機能層の表面に付着した電解液を拭き取った。その後、電解液を拭き取った機能層の表面を下にして、機能層の表面にセロハンテープ（ＪＩＳ  Ｚ１５２２に規定されるもの）を貼り付け、電極基材の集電体の一端を鉛直上方に引っ張り速度５０ｍｍ／分で引っ張って剥がしたときの応力を測定した（なお、セロハンテープは水平な試験台に固定した）。この測定を３回行い、応力の平均値を求めて、当該平均値をピール強度Ｐ３とし、以下の基準で評価した。測定されたピール強度Ｐ３が大きいほど、機能層の電解液中での接着性が優れることを示す。
Ａ：ピール強度Ｐ３が１０Ｎ／ｍ以上
Ｂ：ピール強度Ｐ３が５Ｎ／ｍ以上１０Ｎ／ｍ未満
Ｃ：ピール強度Ｐ３が５Ｎ／ｍ未満
＜機能層の転写性＞
離型基材と機能層とを備える二次電池用積層体を長さ１００ｍｍ、幅１０ｍｍの長方形に切り出して試験片とした。（なお、長さ１００ｍｍ、幅１０ｍｍの長方形状の離型基材単独の質量Ｍ０を別途測定した。）当該試験片と電極基材を、試験片の機能層側が電極基材の電極合材層側と対向するように配置し、１００℃、２００Ｋｇｆ／ｃｍの線圧にて、１分間プレスした。得られた離型基材と、機能層と、電極基材とをこの順に備えてなる複合体の離型基材の一端を、垂直方向に引っ貼り速度５０ｍｍ／分で引っ張って離型基材を剥がすことで転写を完了した。そして転写後の離型基材の質量Ｍ１を測定した。離型基材単独の質量Ｍ０を、転写後の離型基材の質量Ｍ１で除した値に１００を乗じた数値（Ｍ０／Ｍ１比率、単位：質量％）を用いて、以下の基準で評価した。Ｍ０／Ｍ１比率の値が大きいほど、転写後の離型基材に残存した機能層の質量が小さく、機能層が転写性に優れることを示す。
Ａ：Ｍ０／Ｍ１比率が９０質量％以上
Ｂ：Ｍ０／Ｍ１比率が８０質量％以上９０質量％未満
Ｃ：Ｍ０／Ｍ１比率が６０質量％以上８０質量％未満
Ｄ：Ｍ０／Ｍ１比率が６０質量％未満
＜離型基材の水に対する接触角＞
接触角計（協和界面化学社製、「ＤＭ−７０１」）を用いて、離型基材表面に蒸留水を３マイクロリットル滴下し、滴下から１０秒後の接触角（°）を測定した。
＜二次電池の低温出力特性＞
製造した１０００ｍＡｈ捲回型のリチウムイオン二次電池を作製し、２５℃の環境下で２４時間静置した。その後、２５℃の環境下で、４．２Ｖ、０．１Ｃ、５時間の充電の操作を行い、その時の電圧Ｖ０を測定した。その後、−１０℃環境下で、１Ｃの放電レートにて放電の操作を行い、放電開始１５秒後の電圧Ｖ１を測定した。そして、ΔＶ＝Ｖ０−Ｖ１で示す電圧変化を求め、下記の基準で評価した。この電圧変化が小さいほど、低温出力特性に優れていることを示す。
Ａ：電圧変化ΔＶが５００ｍＶ以下
Ｂ：電圧変化ΔＶが５００ｍＶ超７００ｍＶ以下
Ｃ：電圧変化ΔＶが７００ｍＶ超９００ｍＶ以下
Ｄ：電圧変化ΔＶが９００ｍＶ超
＜二次電池の高温サイクル特性＞
製造した放電容量１０００ｍＡｈの捲回型リチウムイオン二次電池を、２５℃の環境下で２４時間静置させた後に、２５℃の環境下で、４．３５Ｖ、０．１Ｃの定電圧・定電流充電、２．７５Ｖ、０．１Ｃの定電流放電にて充放電の操作を行い、初期容量Ｃ０を測定した。その後、更に、６０℃の環境下で、充放電を繰り返し、１０００サイクル後の容量Ｃ１を測定した。そして、サイクル前後での容量維持率ΔＣ（％）＝（Ｃ１／Ｃ０）×１００を算出し、下記の基準で評価した。容量維持率ΔＣの値が大きいほど、高温サイクル特性に優れていることを示す。
Ａ：容量維持率ΔＣが８５％以上
Ｂ：容量維持率ΔＣが７５％以上８５％未満
Ｃ：容量維持率ΔＣが７５％未満【０１０８】
（実施例１）
＜有機粒子の調製＞
攪拌機付き５ＭＰａ耐圧容器に、有機粒子のコア部形成用として、（メタ）アクリル酸エステル単量体としてのメタクリル酸メチル７５部、酸基含有単量体としてのメタクリル酸４部、架橋性単量体としてのエチレングリコールジメタクリレート１部、乳化剤としてのドデシルベンゼンスルホン酸ナトリウム１部、イオン交換水１５０部、および、重合開始剤としての過硫酸カリウム０．５部を添加し、十分に攪拌した後、６０℃に加温して重合を開始した。重合転化率が９６％になった時点で、続いて、有機粒子のシェル部形成用として、芳香族ビニル単量体としてのスチレン１９部と、酸基含有単量体としてのメタクリル酸１部との混合物を連続添加し、７０℃に加温して重合を継続した。添加した全単量体の重合転化率が９６％になった時点で、冷却し反応を停止して、有機粒子を含む水分散液を得た。
そして、得られた有機粒子の被覆率およびコアシェル比率、体積平均粒子径Ｄ５０を測定した。また、有機粒子を構成する重合体の電解液膨潤度およびガラス転移温度も測定した。結果を後述する表１に示す。
＜機能層用粒子状重合体（アクリル系重合体１）の調製＞
撹拌機を備えた反応器に、イオン交換水７０部、乳化剤としてのラウリル硫酸ナトリウム（花王ケミカル社製、製品名「エマール２Ｆ」）０．１５部、並びに過硫酸アンモニウム０．５部を、それぞれ供給し、気相部を窒素ガスで置換し、６０℃に昇温した。
一方、別の容器で、イオン交換水５０部、分散剤としてのドデシルベンゼンスルホン酸ナトリウム０．５部、並びに、ブチルアクリレート９４部、アクリロニトリル２部、メタクリル酸２部、Ｎ−メチロールアクリルアミド１部およびアリルグリシジルエーテル１部を混合して単量体混合物を得た。この単量体混合物を４時間かけて前記反応器に連続的に添加して重合を行った。添加中は、６０℃で反応を行った。添加終了後、更に７０℃で３時間撹拌して反応を終了し、機能層用粒子状重合体（アクリル系重合体１）を含む水分散液を調製した。
得られた機能層用粒子状重合体の体積平均粒子径Ｄ５０は０．３６μｍ、ガラス転移温度は−３５℃であった
＜非水系二次電池機能層用組成物の調製＞
有機粒子を含む水分散液を固形分相当で１００部、機能層用粒子状重合体を含む水分散液を固形分相当で２１部、濡れ剤（サンノプコ社製、「ＳＮ３６６」）１部を混合し、さらにイオン交換水を固形分濃度が３９％になるように添加して、機能層用組成物を得た。得られた機能層用組成物の表面張力を測定した。結果を表１に示す。
＜非水系二次電池用積層体の製造＞
機能層用組成物を、離型基材ａ（リンテック社製、「ＰＥＴ３８ＡＬ−５」）上に塗布し、５０℃で３分間乾燥させた。これにより、厚みが１μｍの機能層を離型基材ａ上に備える二次電池用積層体を得た。得られた二次電池用積層体を用いて、機能層と離型基材の間の接着強度、機能層とアルミ箔の間の接着強度、機能層の転写性を評価した。結果を表１に示す。【０１０９】
＜負極基材の製造＞
攪拌機付き５ＭＰａ耐圧容器に、１，３−ブタジエン３３部、イタコン酸３．５部、スチレン６３．５部、乳化剤としてのドデシルベンゼンスルホン酸ナトリウム０．４部、イオン交換水１５０部および重合開始剤としての過硫酸カリウム０．５部を入れ、十分に攪拌した後、５０℃に加温して重合を開始した。重合転化率が９６％になった時点で冷却して反応を停止して、負極合材層用の粒子状結着材（ＳＢＲ）を含む混合物を得た。上記粒子状結着材を含む混合物に、５％水酸化ナトリウム水溶液を添加して、ｐＨ８に調整後、加熱減圧蒸留によって未反応単量体の除去を行った。その後、３０℃以下まで冷却し、所望の粒子状結着材を含む水分散液を得た。
次に、負極活物質としての人造黒鉛（体積平均粒子径Ｄ５０：１５．６μｍ）１００部、増粘剤としてのカルボキシメチルセルロースナトリウム塩（日本製紙社製、「ＭＡＣ３５０ＨＣ」）の２％水溶液を固形分相当で１部、および、イオン交換水を混合して固形分濃度が６８％となるように調整した後、２５℃で６０分間混合した。次いで、固形分濃度が６２％となるようにイオン交換水で調整し、更に２５℃で１５分間混合した。その後、得られた混合液に、前述の粒子状結着材を含む水分散液を固形分相当で１．５部、およびイオン交換水を入れ、最終固形分濃度が５２％となるように調整し、更に１０分間混合した。これを減圧下で脱泡処理し、流動性の良い負極用スラリー組成物を得た。
そして、前述のようにして得られた負極用スラリー組成物を、コンマコーターで、集電体である厚さ２０μｍの銅箔の上に、乾燥後の膜厚が１５０μｍ程度になるように塗布し、乾燥させた。この乾燥は、銅箔を０．５ｍ／分の速度で６０℃のオーブン内を２分間かけて搬送することにより行った。その後、１２０℃にて２分間加熱処理してプレス前の負極原反を得た。このプレス前の負極原反をロールプレスで圧延して、負極合材層の厚さが８０μｍのプレス後の負極基材を得た。
＜機能層を備える負極の製造（負極基材への機能層の転写）＞
離型基材と機能層とを備える二次電池用積層体を、機能層が負極合材層に接するように負極基材上に配置して、温度１００℃のロールプレスを通し張り合わせた後、さらに機能層から離型基材をロールにて剥離し、機能層を負極基材上へ転写することで、機能層を備える負極を得た。この負極を用いて、機能層の電解液中での接着性を評価した。結果を表１に示す。【０１１０】
＜正極の製造＞
正極活物質としてのＬｉＣｏＯ2（体積平均粒子径Ｄ５０：１２μｍ）を１００部、導電材としてのアセチレンブラック（電気化学工業社製、「ＨＳ−１００」）を２部、正極合材層用の粒子状結着材としてのポリフッ化ビニリデン（クレハ社製、「＃７２０８」）を固形分相当で２部と、Ｎ−メチルピロリドンとを混合し、全固形分濃度を７０％とした。これらをプラネタリーミキサーにより混合し、正極用スラリー組成物を調製した。
得られた正極用スラリー組成物を、コンマコーターで、集電体である厚さ２０μｍのアルミ箔の上に、乾燥後の膜厚が１５０μｍ程度になるように塗布し、乾燥させた。この乾燥は、アルミ箔を０．５ｍ／分の速度で６０℃のオーブン内を２分間かけて搬送することにより行った。その後、１２０℃にて２分間加熱処理して、正極原反を得た。このプレス前の正極原反をロールプレスで圧延して、正極合材層の厚さが８０μｍのプレス後の正極を得た。【０１１１】
＜リチウムイオン二次電池の製造＞
上記で得られたプレス後の正極を４９ｃｍ×５ｃｍに切り出して正極合材層側の表面が上側になるように置き、その上に５５ｃｍ×５．５ｃｍに切り出したセパレータ（セルガード社製、「２５００」、厚み２５μｍ）を配置した。更に、上記で得られた機能層を備える負極を、５０ｃｍ×５．２ｃｍに切り出し、これをセパレータ上に、機能層側の表面がセパレータに向かい合うよう配置した。これを捲回機により、捲回し、捲回体を得た。この捲回体を６０℃、０．５ＭＰａでプレスし、扁平体とし、電池の外装としてのアルミ包材外装で包み、電解液（溶媒：ＥＣ／ＤＥＣ／ＶＣ（体積混合比）＝６８．５／３０／１．５、電解質：濃度１ＭのＬｉＰＦ6）を空気が残らないように注入した。更に、アルミ包材外装の開口を密封するために、１５０℃のヒートシールをしてアルミ包材外装を閉口し、非水系二次電池として放電容量１０００ｍＡｈの捲回型リチウムイオン二次電池を製造した。
得られたリチウムイオン二次電池を用いて、低温出力特性、高温サイクル特性を評価した。結果を後述する表１に示す。【０１１２】
（実施例２、３）
有機粒子を含む水分散液の調製時に、有機粒子のコア部形成用として添加した単量体の割合を後述する表１に示すように変更したこと以外は、実施例１と同様にして、有機粒子、機能層用粒子状重合体、機能層用組成物、二次電池用積層体、機能層を備える負極、正極およびリチウムイオン二次電池を製造した。そして、実施例１と同様にして各種評価を行った。結果を後述する表１に示す。【０１１３】
（実施例４、５）
有機粒子を含む水分散液の調製時に、有機粒子のシェル部形成用として添加した単量体の種類および割合を後述する表１に示すように変更したこと以外は、実施例１と同様にして、有機粒子、機能層用粒子状重合体、機能層用組成物、二次電池用積層体、機能層を備える負極、正極およびリチウムイオン二次電池を製造した。そして、実施例１と同様にして各種評価を行った。結果を後述する表１に示す。【０１１４】
（実施例６、７）
機能層用組成物の調製時に、機能層用粒子状重合体の量を後述する表１に示すように変更したこと以外は、実施例１と同様にして、有機粒子、機能層用粒子状重合体、機能層用組成物、二次電池用積層体、機能層を備える負極、正極およびリチウムイオン二次電池を製造した。そして、実施例１と同様にして各種評価を行った。結果を後述する表１に示す。【０１１５】
（実施例８）
機能層用組成物の調製時に、機能層用粒子状重合体としてアクリル系重合体１に替えて後述のように調製したアクリル系重合体２を使用したこと以外は、実施例１と同様にして、有機粒子、機能層用組成物、二次電池用積層体、機能層を備える負極、正極およびリチウムイオン二次電池を製造した。そして、実施例１と同様にして各種評価を行った。結果を後述する表１に示す。
＜機能層用粒子状重合体（アクリル系重合体２）の調製＞
撹拌機を備えた反応器に、イオン交換水７０部、乳化剤としてのラウリル硫酸ナトリウム（花王ケミカル社製、製品名「エマール２Ｆ」）０．１５部、並びに過硫酸アンモニウム０．５部を、それぞれ供給し、気相部を窒素ガスで置換し、６０℃に昇温した。
一方、別の容器で、イオン交換水５０部、分散剤としてのドデシルベンゼンスルホン酸ナトリウム０．５部、並びに、ブチルアクリレート５６部、スチレン４０部、メタクリル酸２部、Ｎ−メチロールアクリルアミド１部およびアリルグリシジルエーテル１部を混合して単量体混合物を得た。この単量体混合物を４時間かけて前記反応器に連続的に添加して重合を行った。添加中は、６０℃で反応を行った。添加終了後、更に７０℃で３時間撹拌して反応を終了し、機能層用粒子状重合体（アクリル系重合体２）を含む水分散液を調製した。
得られた機能層用粒子状重合体の体積平均粒子径Ｄ５０は０．３μｍ、ガラス転移温度は−２℃であった【０１１６】
（実施例９、１０）
二次電池用積層体の製造時に、離型基材ａに替えてそれぞれ離型基材ｂ（日本写真印刷社製、「Ｎｉｓｓｈａ  Ｔｅｃｈｓｏｌ  ＲＸ１０１」）、離型基材ｃ（ダイセルバリューコーティング社製、「Ｔ７８８」）を使用したこと以外は、実施例１と同様にして、有機粒子、機能層用粒子状重合体、機能層用組成物、二次電池用積層体、機能層を備える負極、正極およびリチウムイオン二次電池を製造した。そして、実施例１と同様にして各種評価を行った。結果を後述する表１に示す。【０１１７】
（実施例１１、１２）
機能層用組成物の調製時に、濡れ剤の量を後述する表１のように変更したこと以外は、実施例１と同様にして、有機粒子、機能層用粒子状重合体、機能層用組成物、二次電池用積層体、機能層を備える負極、正極およびリチウムイオン二次電池を製造した。そして、実施例１と同様にして各種評価を行った。結果を後述する表１に示す。【０１１８】
（比較例１）
有機粒子を含む水分散液の調製時に、有機粒子のコア部およびシェル部形成用として添加した単量体の割合をそれぞれ後述する表１に示すように変更したこと以外は、実施例１と同様にして、有機粒子、機能層用粒子状重合体、機能層用組成物、二次電池用積層体、機能層を備える負極、正極およびリチウムイオン二次電池を製造した。そして、実施例１と同様にして各種評価を行った。結果を後述する表１に示す。【０１１９】
（比較例２）
有機粒子を含む水分散液の調製時に、有機粒子のコア部形成用として添加した単量体の割合を後述する表１に示すように変更したこと以外は、実施例１と同様にして、有機粒子、機能層用粒子状重合体、機能層用組成物、二次電池用積層体、機能層を備える負極、正極およびリチウムイオン二次電池を製造した。そして、実施例１と同様にして各種評価を行った。結果を後述する表１に示す。【０１２０】
（比較例３）
有機粒子を含む水分散液の調製時に、有機粒子のシェル部形成用として添加した単量体の割合を後述する表１に示すように変更したこと以外は、実施例１と同様にして、有機粒子、機能層用粒子状重合体、機能層用組成物、二次電池用積層体、機能層を備える負極、正極およびリチウムイオン二次電池を製造した。そして、実施例１と同様にして各種評価を行った。結果を後述する表１に示す。【０１２１】
（比較例４）
二次電池用積層体の製造時に、離型基材ａに替えてポリエチレン製の離型基材ｄを使用したこと以外は、実施例１と同様にして、有機粒子、機能層用粒子状重合体、機能層用組成物、二次電池用積層体、機能層を備える負極、正極およびリチウムイオン二次電池を製造した。そして、実施例１と同様にして各種評価を行った。結果を後述する表１に示す。【０１２２】
なお、以下に示す表１中、
「ＭＭＡ」は、メタクリル酸メチルを示し、
「ＭＡＡ」は、メタクリル酸を示し、
「ＥＤＭＡ」は、エチレングリコールジメタクリレートを示し、
「ＳＴ」は、スチレンを示し、
「ＮａＳＳ」は、スチレンスルホン酸ナトリウムを示し、
「ＡＮ」は、アクリロニトリルを示し、
「ＡＣＬ１」は、アクリル系重合体１を示し、
「ＡＣＬ２」は、アクリル系重合体２を示す。【０１２３】
【表１】
0006504173.tif 000002
【０１２４】
上述の表１の実施例１〜１２および比較例１〜４より、所定のコアシェル構造を有する有機粒子と結着材とを含有する機能層を、所定の値以上の水に対する接触角を有する離型基材上に設けてなる二次電池用積層体を使用した実施例１〜１２では、機能層の転写性が優れ、加えて機能層が電解液中において良好な接着性を発揮し、また、二次電池が優れた高温サイクル特性および低温出力特性を発揮できていることが分かる。
また、上述の表１の実施例１〜３より、有機粒子のコア部の単量体組成、電解液膨潤度を調整することで、機能層の電解液中における接着性、並びに二次電池の高温サイクル特性および低温出力特性を更に向上させ得ることがわかる。
そして、上述の表１の実施例１、４、５より、有機粒子のシェル部の単量体組成、電解液膨潤度を調整することで、機能層の電解液中における接着性、および二次電池の高温サイクル特性を更に向上させ得ることがわかる。
更に、上述の表１の実施例１、６、７より、結着材としての機能層用粒子状重合体の量を変更することで、機能層の転写性および電解液中における接着性、並びに二次電池の高温サイクル特性および低温出力特性を更に向上させ得ることがわかる。
加えて、上述の表１の実施例１、８より、結着材としての機能層用粒子状重合体の単量体組成、Ｔｇを調整することで、機能層の転写性および電解液中における接着性、並びに二次電池の高温サイクル特性および低温出力特性を更に向上させ得ることがわかる。
また、上述の表１の実施例１、９、１０より、離型基材の水に対する接触角を変更することで、機能層の転写性および電解液中における接着性、並びに二次電池の高温サイクル特性および低温出力特性を更に向上させ得ることがわかる。
そして、上述の表１の実施例１、１１、１２より、濡れ剤の量を変更して機能層用組成物の表面張力を変更することで、機能層の転写性および電解液中における接着性、並びに二次電池の高温サイクル特性および低温出力特性を更に向上させ得ることがわかる。
【産業上の利用可能性】
【０１２５】
本発明によれば、優れた転写性を有し、かつ非水系二次電池中で高い機能を発現し得る機能層を備える非水系二次電池用積層体を提供することができる。
また、本発明によれば、非水系二次電池に優れた電気的特性を発揮させ得る非水系二次電池部材を、非水系二次電池用積層体を用いて製造する方法を提供することができる。
【符号の説明】
【０１２６】
１００  有機粒子
１１０  コア部
１１０Ｓ  コア部の外表面
１２０  シェル部
【図１】
0006504173.tif 000003